(57)【要約】【課題】記録面に凹凸がある記録媒体に対して、光沢感のある記録物を作成可能なインクジェット記録方法を提供すること。【解決手段】Ｌ*値が７５以上で、光沢度が３０以下の白色記録面を有する記録媒体１０に、インクジェットヘッド２から白色色材を含む水系白色インクを吐出し、記録媒体１０に付着させるインク付着工程と、水系白色インクを付着させた記録媒体１０を乾燥させる乾燥工程と、を備え、乾燥後の水系白色インクの付着部の白色記録面に対する光沢度比を２倍以上とする。【選択図】図２
2020044802.tif 000002
【特許請求の範囲】
【請求項１】
Ｌ*値が７５以上で、光沢度が３０以下の白色記録面を有する記録媒体に、インクジェット法により、白色色材を含む水系白色インクを付着させるインク付着工程と、
前記水系白色インクを付着させた前記記録媒体を乾燥させる乾燥工程と、を備え、
乾燥後の前記水系白色インクの付着部の前記白色記録面に対する光沢度比を２倍以上とする、インクジェット記録方法。
【請求項２】
前記インク付着工程における前記記録媒体の単位面積あたりの前記水系白色インクの付着量が、８ｍｇ／ｉｎｃｈ2以上である、請求項１に記載のインクジェット記録方法。
【請求項３】
前記水系白色インクにおける前記白色色材の含有量は、５質量％以上、１４質量％以下である、請求項１または請求項２に記載のインクジェット記録方法。
【請求項４】
前記白色色材の平均粒子径は、２００ｎｍ以上、３８０ｎｍ以下である、請求項１乃至請求項３のいずれか一項に記載のインクジェット記録方法。
【請求項５】
前記水系白色インクは、樹脂を含み、
前記水系白色インクにおける前記樹脂の含有量は、５質量％以上、１１質量％以下である、請求項１乃至請求項４のいずれか一項に記載のインクジェット記録方法。
【請求項６】
前記記録媒体の前記白色記録面の光沢度は、１０以下である、請求項１乃至請求項５のいずれか一項に記載のインクジェット記録方法。
【請求項７】
前記記録媒体の前記白色記録面における中心線平均粗さＲａは、２μｍ以上である、請求項１乃至請求項６のいずれか一項に記載のインクジェット記録方法。
【請求項８】
前記記録媒体が、低吸収性記録媒体または非吸収性記録媒体である、請求項１乃至請求項７のいずれか一項に記載のインクジェット記録方法。
【請求項９】
前記インク付着工程は、前記記録媒体に、さらに水系クリアインクを付着させる工程を含む、請求項１乃至請求項８のいずれか一項に記載のインクジェット記録方法。
【請求項１０】
インク付着時の前記記録媒体の表面温度が２８℃以上５０℃以下である、請求項１乃至請求項９のいずれか一項に記載のインクジェット記録方法。
【請求項１１】
前記乾燥工程は、６０℃以上、１２０℃以下の前記記録媒体の表面温度で、前記記録媒体を乾燥させる、請求項１乃至請求項１０のいずれか一項に記載のインクジェット記録方法。
【請求項１２】
請求項１乃至１１のいずれか一項に記載のインクジェット記録方法で記録を行う、インクジェット記録装置。
【発明の詳細な説明】
【技術分野】
【０００１】
本発明は、インクジェット記録方法、インクジェット記録装置に関する。
【背景技術】
【０００２】
インクジェット記録装置の吐出ヘッドのノズルから微小なインク滴を吐出させて、記録媒体上に画像を記録するインクジェット記録方法が知られている。近年では、普通紙などインクの吸収性に優れた記録媒体に対する画像の記録だけでなく、例えば、アート紙、コート紙など、インクの吸収性の小さい低吸収性記録媒体や、プラスチックフィルムなどインクをほとんど吸収しない非吸収性記録媒体に対する画像の記録にも用いられるようになってきている。そして、このような低吸収性記録媒体や非吸収性記録媒体に対する画像の記録にも、水をベースとした水系のインクジェットインクが用いられるようになってきている。
【０００３】
白色色材を含有した水系インクジェットインクは従来、低吸収性記録媒体や非吸収性記録媒体のうち、記録面が透明、または非白色である記録媒体に対して、白色画像を形成する目的で使用されてきた。例えば、特許文献１に記載されているように、非吸収性記録媒体に、白色色材を含有した水系インクジェットインクを用いて、白色系画像を記録する第１記録工程と、白色系画像を乾燥し、乾燥率を４０％〜８０％とする乾燥工程と、白色以外の色材を含む着色インクを用いて、インクジェット法によって、乾燥率が４０％〜８０％の白色系画像に着色画像を記録する第２記録工程と、を含むインクジェット記録方法が開示されている。
【０００４】
また、特許文献２に記載されているように、空孔率が４０％以上、８０％以下であり、数平均粒子径が５０ｎｍ以上、２００ｎｍ以下であり、かつ粒子径が１μｍ以上の粒子の割合が１０００ｐｐｍ以下である白色中空粒子を含むインクジェットインクを用いて、白色度の高い印刷物が得られることが知られている。
【先行技術文献】
【特許文献】
【０００５】
【特許文献１】特開２０１３−９５０７８号公報
【特許文献２】特開２０１４−１２２３１０号公報
【発明の概要】
【発明が解決しようとする課題】
【０００６】
水を主な溶媒とする水系のインクジェットインクは、揮発性有機化合物の含有割合が水系以外のインクジェットインクと比べ低いため、低環境負荷という観点で優れており、屋内装飾用途として用いられる記録物に対する印刷適正が高い。このような記録物の場合、光沢感のある意匠性の高い記録物の需要がある。
【０００７】
上記特許文献１のインクジェット記録方法や上記特許文献２のインクジェットインクを用いる記録方法では、白色色材を含有した水系のインクジェットインクを用いて、白色で、かつ凹凸がある記録面を有する記録媒体に対して、白色画像を形成することで、光沢感のある記録物を作成する方法は明らかになっていなかった。
【０００８】
また、光沢感を表現する方法としては、一般に、色材を含まず、樹脂を含有した水系クリアインクを用いて、インクジェット法を使用して記録媒体に対して記録する方法が知られている。この方法はインク付着部の平滑性を生かして光沢感を出すものである。しかし、屋内装飾用途として用いられる記録媒体、例えば、壁紙や布などの場合、記録面に繊維感やテクスチャを有するものも多く存在するため、上記水系クリアインクを用いても、光沢感のある記録物を得ることが難しいという課題があった。
【課題を解決するための手段】
【０００９】
本願のインクジェット記録方法は、Ｌ*値が７５以上で、光沢度が３０以下の白色記録面を有する記録媒体に、インクジェット法により、白色色材を含む水系白色インクを付着させるインク付着工程と、水系白色インクを付着させた記録媒体を乾燥させる乾燥工程と、を備え、乾燥後の水系白色インクの付着部の白色記録面に対する光沢度比を２倍以上とすることを特徴とする。
【００１０】
上記のインクジェット記録方法において、インク付着工程における記録媒体の単位面積あたりの水系白色インクの付着量が、８ｍｇ／ｉｎｃｈ2以上であることが好ましい。
【００１１】
上記のインクジェット記録方法において、水系白色インクにおける白色色材の含有量は、５質量％以上、１４質量％以下であることが好ましい。
【００１２】
上記のインクジェット記録方法において、白色色材の平均粒子径は、２００ｎｍ以上、３８０ｎｍ以下であることが好ましい。
【００１３】
上記のインクジェット記録方法において、水系白色インクは、樹脂を含み、水系白色インクにおける樹脂の含有量は、５質量％以上、１１質量％以下であることが好ましい。
【００１４】
上記のインクジェット記録方法において、記録媒体の白色記録面の光沢度は、１０以下であることが好ましい。
【００１５】
上記のインクジェット記録方法において、記録媒体の白色記録面における中心線平均粗さＲａは、２μｍ以上であることが好ましい。
【００１６】
上記のインクジェット記録方法において、記録媒体が、低吸収性記録媒体または非吸収性記録媒体であることが好ましい。
【００１７】
上記のインクジェット記録方法において、インク付着工程は、記録媒体に、さらに水系クリアインクを付着させる工程を含むことが好ましい。
【００１８】
上記のインクジェット記録方法において、インク付着時の記録媒体の表面温度が２８℃以上５０℃以下であることが好ましい。
【００１９】
上記のインクジェット記録方法において、乾燥工程は、６０℃以上、１２０℃以下の記録媒体の表面温度で、記録媒体を乾燥させることが好ましい。
【００２０】
本願のインクジェット記録装置は、上記に記載のいずれかのインクジェット記録方法で記録を行うことを特徴とする。
【図面の簡単な説明】
【００２１】
【図１】インクジェット記録装置の構成を示す模式断面図。
【図２】インクジェット記録装置のキャリッジ周辺の構成の一例を示す斜視図。
【図３】インクジェットヘッドにおけるノズル群の配列の一例を模式的に示す概略平面図。
【発明を実施するための形態】
【００２２】
以下、必要に応じて図面を参照しつつ、本発明の好適な実施形態（以下、「本実施形態」という）について説明する。以下に説明する実施形態は、本発明の一例を説明するものである。また、本発明は、以下の実施形態に限定されるものではなく、本発明の要旨を変更しない範囲において実施される各種の変形例も含む。
【００２３】
本実施形態に係るインクジェット記録方法の一態様は、白色度を規定するＬ*値が７５以上で、光沢度が３０以下の白色記録面を有する記録媒体に、インクジェット法により、白色色材を含む水系白色インクを付着させるインク付着工程と、水系白色インクを付着させた記録媒体を乾燥させる乾燥工程と、を備え、乾燥後の水系白色インクの付着部の、白色記録面に対する光沢度比を２倍以上とすることを特徴とする。
【００２４】
以下、本実施形態に係るインクジェット記録方法の一例について、インクジェット記録装置、インクジェットヘッド、水系白色インク、水系クリアインク、処理液、記録媒体、インクジェット記録方法の順に説明する。
【００２５】
＜インクジェット記録装置＞
本実施形態に係るインクジェット記録方法が実施されるインクジェット記録装置の一例をについて図面を参照しながら説明する。
【００２６】
図１は、インクジェット記録装置の構成を示す模式断面図である。図２は、インクジェット記録装置のキャリッジ周辺の構成の一例を示す斜視図である。図１および図２に示すように、インクジェット記録装置１は、インクジェットヘッド２と、ＩＲヒーター３と、プラテンヒーター４と、加熱ヒーター５と、冷却ファン６と、プレヒーター７と、通気ファン８と、キャリッジ９と、プラテン１１と、キャリッジ移動機構１３と、搬送手段としてのモーター１４と、制御部ＣＯＮＴを備える。インクジェット記録装置１は、図２に示す制御部ＣＯＮＴにより、インクジェット記録装置１における全体の動作が制御される。
【００２７】
インクジェットヘッド２は、インクをノズル（図３参照）から吐出して付着させることにより記録媒体１０に記録を行う手段である。本実施形態においてインクジェットヘッド２のノズルから吐出されるインクとは、水系白色インク、水系クリアインク（以下、「クリアインク」ともいう）を総称したものである。このようなインクの詳細については後述する。また、インクジェットヘッド２のノズルからインクの成分を凝集させる処理液を吐出させてもよい。インクジェットヘッド２は、ライン方式のインクジェットヘッド（以下、「ラインヘッド」ともいう）、またはシリアル方式のインクジェットヘッド（以下、「シリアルヘッド」ともいう）のいずれであってもよい。ラインヘッドの場合、ヘッドを固定して、記録媒体１０を副走査方向（図２のＴ１―Ｔ２方向）に沿って移動させ、この移動に連動してラインヘッドのノズルからインク滴を吐出させることにより、記録媒体上に画像を記録することができる。また、シリアルヘッドの場合、シリアルヘッドを主走査方向（図２のＳ１―Ｓ２方向）に沿って移動させ、この移動に連動してシリアルヘッドのノズルからインク滴を吐出させることにより、記録媒体１０上に画像を記録することができる。これを主走査、または単に走査、またはパスと呼ぶ。図に示す本実施形態では、インクジェットヘッド２としてシリアルヘッドを使用する。インクジェットヘッド２は図２に示すキャリッジ９に搭載される。インクジェットヘッド２は、キャリッジ９を記録媒体１０の主走査方向に移動させるキャリッジ移動機構１３の動作により、記録媒体１０に対して相対的に主走査方向に複数回走査される。
【００２８】
ここで、主走査方向（以下、「ＭＳ」ともいう）は、インクジェットヘッド２を搭載したキャリッジ９の移動する方向である。図１においては、矢印Ｘで示す記録媒体１０の搬送方向である副走査方向（以下、「ＳＳ」ともいう）に交差する方向である。図２においては、記録媒体１０の幅方向、つまり、Ｓ１−Ｓ２の方向が主走査方向であり、Ｔ１―Ｔ２の方向が副走査方向である。なお、１回の走査で主走査方向、つまり、インクジェット記録装置１の左右方向の何れか一方の方向に走査が行われる。そして、インクジェットヘッド２の主走査と、記録媒体１０の搬送である副走査を交互に繰り返し行うことで、記録媒体１０に対して記録する。なお、副走査方向への記録媒体１０の搬送を副走査ともいう。
【００２９】
インクジェットヘッド２におけるインクの吐出方式は従来公知の方式を使用することができる。例えば、ピエゾ素子の機械的な変形によるインク収容部の容積変化を利用して、インクを吐出する方式や、発熱抵抗体などの電気熱変換素子を用いて、インク中に気泡を発生させ吐出させる方式などを使用することができる。本実施形態では、ピエゾ素子の機械的変形によりインクを吐出する方式を使用する。インクジェットヘッド２およびキャリッジ９の周辺の構成の詳細は、後述する。
【００３０】
インクジェット記録装置１は、インクジェットヘッド２からのインクや処理液の吐出時に記録媒体１０を加熱するための、つまり、一次加熱用のＩＲヒーター３およびプラテンヒーター４を備える。本実施形態において、インク付着工程での記録媒体１０を加熱する際には、ＩＲヒーター３またはプラテンヒーター４の少なくとも１つを用いればよい。
【００３１】
ＩＲヒーター３を用いると、インクジェットヘッド２側から記録媒体１０を加熱することができる。これにより、インクジェットヘッド２も同時に加熱されやすいが、プラテンヒーター４などの記録媒体１０の裏面から加熱される場合と比べて、記録媒体１０の厚みの影響を受けずに昇温することができる。また、記録媒体１０を加熱する際にプラテンヒーター４を用いると、インクジェットヘッド２側と反対側から記録媒体１０を加熱することができる。これにより、インクジェットヘッド２が比較的加熱されにくくなる。なお、ＩＲヒーター３またはプラテンヒーター４を用いて加熱したときの、記録媒体１０の表面温度を、一次加熱温度ともいう。
【００３２】
ＩＲヒーター３またはプラテンヒーター４による、記録媒体１０の表面温度の上限は５０℃以下であることが好ましく、４５℃以下であることがより好ましく、４０℃以下であることがさらに好ましく、３８℃以下であることが特に好ましい。また、記録媒体１０の表面温度の下限は２５℃以上であることが好ましく、２８℃以上であることがより好ましく、３０℃以上であることがさらに好ましく、３２℃以上であることが特により好ましい。これにより、ＩＲヒーター３およびプラテンヒーター４から受ける輻射熱が少ない又は受けなくなることから、インクジェットヘッド２内のインクの乾燥および組成変動を抑制でき、インクジェットヘッド２の内壁に対するインクや樹脂の溶着が抑制される。また、インクを早期に固定することができ、画質を向上させることができる。
【００３３】
加熱ヒーター５は、記録媒体１０に付着されたインクを乾燥および固化させる、つまり、二次加熱用のヒーターである。加熱ヒーター５が、画像が記録された記録媒体１０を加熱することにより、インク中に含まれる水分などがより速やかに蒸発飛散して、インク中に含まれる樹脂によってインク膜が形成される。このようにして、記録媒体１０上においてインク膜が強固に定着または接着して造膜性が優れたものとなり、高画質で耐擦性が高い画像が短時間で得られる。加熱ヒーター５による記録媒体１０の表面温度の上限は１２０℃以下であることが好ましく、１００℃以下であることがより好ましく、９０℃以下であることがさらに好ましい。また、記録媒体１０の表面温度の下限は６０℃以上であることが好ましく、７０℃以上であることがより好ましく、８０℃以上であることがさらに好ましい。温度が前記範囲にあることにより、高画質な画像が短時間で得られる。なお、加熱ヒーター５を用いて加熱したときの、記録媒体１０の表面温度を、二次加熱温度ともいう。
【００３４】
インクジェット記録装置１は、冷却ファン６を有していてもよい。記録媒体１０に記録されたインクを乾燥後、冷却ファン６により記録媒体１０上のインクを冷却することにより、記録媒体１０上に密着性よくインク塗膜を形成することができる。
【００３５】
また、インクジェット記録装置１は、記録媒体１０に対してインクが付着される前に、記録媒体１０を予め加熱するプレヒーター７を備えていてもよい。さらに、インクジェット記録装置１は、記録媒体１０に付着したインクや処理液がより効率的に乾燥するように通気ファン８を備えていてもよい。
【００３６】
キャリッジ９の下方には、記録媒体１０が搬送されるプラテン１１と、キャリッジ９を記録媒体１０に対して相対的に移動させるキャリッジ移動機構１３と、記録媒体１０を副走査方向に搬送するローラーと、ローラーを駆動する搬送手段としてのモーター１４とを備える。キャリッジ移動機構１３とモーター１４の動作は、制御部ＣＯＮＴにより制御される。
【００３７】
＜インクジェットヘッド＞
本実施形態において、インクジェットヘッド２は、キャリッジ９の移動によって移動しながら、記録媒体１０上にインクや処理液を吐出して付着させる。このように、本実施形態では、インクジェットヘッド２を記録媒体１０に対して相対的に主走査方向に複数回走査して記録する。
【００３８】
本実施形態において、インクジェットヘッド２にインクや処理液を供給するカートリッジ１２は、独立した複数のカートリッジからなる。カートリッジ１２は、インクジェットヘッド２を搭載したキャリッジ９に対して着脱可能に装着される。複数のカートリッジ１２のそれぞれには異なる種類のインクが充填されており、カートリッジ１２から各ノズルにインクや処理液が供給される。なお、本実施形態においては、カートリッジ１２はキャリッジ９に装着される例を示しているが、これに限定されず、キャリッジ９以外の場所に設けられ、供給管（図示せず）によって各ノズルに供給される形態でもよい。
【００３９】
図３は、インクジェットヘッドにおけるノズル面のノズル群の配列の一例を模式的に示す概略平面図である。図３に示すように、インクジェットヘッド２は、インクや処理液を吐出する複数のノズルを含むノズル面２ａを有する。図３に示す例では、インクジェットヘッド２のノズル面２ａは、水系白色インクやクリアインクが吐出されるノズルが副走査方向（図３のＳＳ方向）に複数配列される複数のインクノズル群１５ａ，１５ｂ，１５ｃ，１５ｄと、処理液が吐出される処理液ノズル群１６を有する。図３では、複数のインクノズル群１５ａ，１５ｂ，１５ｃ，１５ｄと処理液ノズル群１６は、副走査方向に対して半ピッチずつずれた２列のノズル列からそれぞれ構成されるが、これに限定されるものではない。複数のインクノズル群１５ａ，１５ｂ，１５ｃ，１５ｄのうち一部のみを使用しても問題はなく、また複数のインクノズル群１５ａ，１５ｂ，１５ｃ，１５ｄのうち一部から水系白色インクやクリアインク以外のインク（例えば、ブラックインク、シアンインク、マゼンタインク、イエローインクなどの着色インク）が吐出される構成であってもよい。処理液ノズル群１６は、複数個あってもよい。図３に示す例では処理液ノズル群１６は１個である。なお、複数のインクノズル群１５ａ，１５ｂ，１５ｃ，１５ｄと、処理液ノズル群１６は主走査方向（図３のＭＳ方向）に間隔を置いて並列して配置されている。
【００４０】
さらに、本実施形態において、図３に示すノズル群の配列の一例では、処理液ノズル群１６が図の主走査方向における左端にある例を示したが、主走査方向の左端と反対の右端に処理液ノズル群１６が配置される配列としてもよい。また、図３の主走査方向における左端と右端とに、それぞれ処理液ノズル群１６が配置される配列としてもよい。また、図３のインクノズル群１５ａ，１５ｂ，１５ｃ，１５ｄの間に、処理液ノズル群１６が配置される配列としてもよい。
【００４１】
＜水系白色インク＞
次に、本実施形態に係るインクジェット記録方法で用いられるインクについて説明する。
【００４２】
本実施形態で用いられるインクは、水を主成分とした水系のインクジェットインクであることを特徴とする。
【００４３】
水系のインクジェットインク（以下、「水系インク」ともいう）中の水の含有量は４０質量％以上が好ましく、４５質量％以上がさらに好ましく、５０質量％以上がより好ましく、６０質量％以上が特に好ましい。水系インクは、用いられる色材の種類が異なるなどにより色相角が異なること以外は、その基本組成は独立して同様のものを例示することができる。
【００４４】
また、本実施形態において、インクは有機溶剤を含んでも含まなくてもよく、インク中の有機溶剤の含有量は、そのインク１００質量％に対して３０質量％以下が好ましく、２５質量％以下がより好ましく、２０質量％以下が特に好ましい。また、必要に応じて、色材、樹脂、ワックス、消泡剤、界面活性剤を含むことができる。
【００４５】
また、本実施形態において、使用される水系のインクジェットインクは、水系白色インク（以下、「白色インク」ともいう）および水系クリアインク（以下、「クリアインク」ともいう）である。ただし、インクジェットヘッド２のノズル面２ａに存在する、副走査方向に複数配列される複数のインクノズル群１５ａ，１５ｂ，１５ｃ，１５ｄの中には、白色以外の着色インクが吐出されるノズル群が含まれていてもよい。
【００４６】
白色インクとしては、インクが、白色のインクであることを伺わせる名称で呼称、販売されるものが挙げられる。また、後述する記録媒体１０の白色記録面に、白色インクを、記録媒体１０の地が全てインクで覆われているように付着させ、付着部を、後述する白色記録面と同様の方法で測色した時に、Ｌ*が７５以上となるようなインクである。さらには、該測色値のａ*、ｂ*が、−４．５≦ａ*≦２、−１０≦ｂ*≦３を満たすことが好ましく、−２≦ａ*≦１．５、−７≦ｂ*≦２．５を満たすことがより好ましい。
【００４７】
以下、本実施形態で用いられる水系白色インクに含まれる成分および含まれ得る成分について説明する。
【００４８】
（水）
本実施形態において、白色インクは水を含有する。水は、白色インクの主となる媒体であり、乾燥によって蒸発飛散する成分である。水は、イオン交換水、限外濾過水、逆浸透水、蒸留水などの純水または超純水のようなイオン性不純物を極力除去したものであることが好ましい。また、紫外線照射または過酸化水素添加などにより滅菌した水を用いると、白色インクを長期保存する場合にカビやバクテリアの発生を抑制できるので好適である。
【００４９】
水の含有量は、白色インクの全質量に対して、４０質量％以上であることが好ましく、５０質量％以上であることがより好ましく、６０質量％以上であることがさらに好ましい。水の含有量の上限は、これに限るものでは無いが例えば９９質量％以下が好ましい。
【００５０】
（白色色材）
本実施形態において使用する白色インクは白色色材を含んでいる。白色色材としては、染料と顔料のいずれも用いることができる。顔料は、光やガスなどに対して退色しにくい性質を有していることから、好ましく用いられる。顔料を用いて記録媒体上に形成された画像は、画質に優れるだけでなく、耐水性、耐ガス性、耐光性などに優れ、保存性が良好となる。この性質は、特にインク低吸収性または非吸収性の記録媒体上に画像が形成される場合に顕著である。
【００５１】
本実施形態において使用可能な顔料としては、特に制限されないが、無機顔料や有機顔料が挙げられる。無機顔料としては、例えば、無機金属化合物が挙げられる。無機金属化合物としては、例えば、Ｃ．Ｉ．ピグメントホワイト６、Ｃ．Ｉ．ピグメントホワイト１８、Ｃ．Ｉ．ピグメントホワイト２１、酸化チタン、酸化亜鉛、硫化亜鉛、酸化アンチモン、酸化マグネシウム、および酸化ジルコニウムを使用することができる。特に金属酸化物が挙げられ好ましい。有機顔料としては、例えば、白色の中空樹脂微粒子および高分子粒子を使用することができる。
【００５２】
上記の白色顔料のうち、酸化チタンが特に好ましい。酸化チタンは屈折率が高く、入射光に対して反射する光量が多くなるため、光沢感のある記録物を得ることができる。
【００５３】
白色インクに含まれ得る白色色材の含有量の下限値は、白色インクの全質量に対して、５質量％以上であることが好ましく、７質量％以上であることがより好ましい。一方、白色インクに含まれ得る白色色材の含有量の上限値は、白色インクの全質量に対して、１４質量％以下であることが好ましく、１２質量％以下であることがより好ましい。白色色材の含有量が上記範囲にあることにより、白色インクの保存安定性や沈降回復性、吐出安定性が良好であり、また光沢感のある画像が得られる。
【００５４】
白色色材が顔料である場合には、顔料分散液の状態で用いることができる。顔料分散液は、顔料および溶剤の他、必要に応じて分散剤を含んでもよい。溶剤としては、水およびジエチレングリコールなどの親水性溶剤が挙げられる。また、分散剤としては、スチレン−アクリル酸共重合体が挙げられる。特に制限されないが、分散剤の酸価はその分散性の観点から、２０ｍｇＫＯＨ／ｇ以上が好ましい。
【００５５】
（有機溶剤）
本実施形態において、白色インクは有機溶剤を含有することが好ましい。白色インクが有機溶剤を含有することにより、記録の際にインクジェット法によるノズルの耐目詰まり性が良好になる。
【００５６】
白色インクに用いる有機溶剤としては、水溶性有機溶剤であることが好ましい。水溶性有機溶剤を使用することにより、白色インクの乾燥性が良好となり、画質と耐擦性に優れた画像を得ることができる。
【００５７】
水溶性有機溶剤としては、特に限定されないが、例えば、アルカンジオール類、ポリオール類、含窒素溶剤、エステル類、グリコールエーテル類、環状エステル類などが挙げられる。
【００５８】
アルカンジオール類としては、例えば、１，２−アルカンジオール類である、エチレングリコール、プロピレングリコール、１，２−プロパンジオール、１，２−ブタンジオール、１，２−ペンタンジオール、１，２−ヘキサンジオール、１，２−オクタンジオールなど、１，３−プロパンジオール、１，４−ブタンジオール、１，６−ヘキサンジオールなどが挙げられる。これらは、１種単独か又は２種以上を混合して使用することができる。アルカンジオール類は、記録媒体に対するインクの濡れ性を高めて均一に濡らす作用や、記録媒体に対する浸透溶剤としての作用に優れている。これらの中でも、特に、１，２−アルカンジオール類は浸透溶剤としての作用に優れており、好ましい。アルカンジオール類としては、好ましくは炭素数５以上のアルカンのジオールが挙げられる。アルカンの炭素数は５〜９であることが好ましく、直鎖型でも分枝型でもよい。
【００５９】
ポリオール類としては、例えば、ジエチレングリコール、トリエチレングリコール、ジプロピレングリコール、２−エチル−２−メチル−１，３−プロパンジオール、２−メチル−２−プロピル−１，３−プロパンジオール、２−メチル−１，３−プロパンジオール、２，２−ジメチル−１，３−プロパンジオール、３−メチル−１，３−ブタンジオール、２−エチル−１，３−ヘキサンジオール、３−メチル−１，５−ペンタンジオール、２−メチルペンタン−２，４−ジオール、トリメチロールプロパン、グリセリンなどが挙げられる。１種単独か又は２種以上を混合して使用することができる。ポリオール類は、保湿剤としての作用に優れている。ポリオール類としては、好ましくは２個以上の水酸基を有する炭素数４以下のアルカン、２個以上の水酸基を有する炭素数４以下のアルカンであって水酸基同士が分子間縮合したものが挙げられ、縮合数は２〜４が好ましい。ここで、ポリオール類とは、分子中に水酸基を２個以上有する化合物であり、本実施形態において、水酸基数は２又は３であることが好ましい。
【００６０】
含窒素溶剤としては、例えば、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドンなどのピロリドン類が挙げられる。これらは、１種単独か又は２種以上を混合して使用することができる。含窒素溶剤は、樹脂の良好な溶解剤として作用し、耐擦性に優れた記録物を得たり、インクジェットヘッドのノズルの目詰まりを防止したりすることができる。
【００６１】
含窒素溶剤としては、アルコキシアルキルアミド類も挙げることができ、例えば、３−メトキシ−Ｎ，Ｎ−ジメチルプロピオンアミド、３−メトキシ−Ｎ，Ｎ−ジエチルプロピオンアミド、３−メトキシ−Ｎ，Ｎ−メチルエチルプロピオンアミド、３−エトキシ−Ｎ，Ｎ−ジメチルプロピオンアミド、３−エトキシ−Ｎ，Ｎ−ジエチルプロピオンアミド、３−エトキシ−Ｎ，Ｎ−メチルエチルプロピオンアミド、３−ｎ−ブトキシ−Ｎ，Ｎ−ジメチルプロピオンアミド、３−ｎ−ブトキシ−Ｎ，Ｎ−ジエチルプロピオンアミド、３−ｎ−ブトキシ−Ｎ，Ｎ−メチルエチルプロピオンアミド、３−ｎ−プロポキシ−Ｎ，Ｎ−ジメチルプロピオンアミド、３−ｎ−プロポキシ−Ｎ，Ｎ−ジエチルプロピオンアミド、３−ｎ−プロポキシ−Ｎ，Ｎ−メチルエチルプロピオンアミド、３−ｉｓｏ−プロポキシ−Ｎ，Ｎ−ジメチルプロピオンアミド、３−ｉｓｏ−プロポキシ−Ｎ，Ｎ−ジエチルプロピオンアミド、３−ｉｓｏ−プロポキシ−Ｎ，Ｎ−メチルエチルプロピオンアミド、３−ｔｅｒｔ−ブトキシ−Ｎ，Ｎ−ジメチルプロピオンアミド、３−ｔｅｒｔ−ブトキシ−Ｎ，Ｎ−ジエチルプロピオンアミド、３−ｔｅｒｔ−ブトキシ−Ｎ，Ｎ−メチルエチルプロピオンアミドなどを例示することができる。
【００６２】
含窒素溶剤としてアミド系溶剤も挙げられる。アミド系溶剤としては、環状アミド系溶剤、非環状アミド系溶剤が挙げられ好ましい。環状アミド系溶剤としては上記のピロリドン類などが挙げられる。非環状アミド系溶剤としては上記のアルコキシアルキルアミド類が挙げられる。
【００６３】
含窒素溶剤の白色インクに対する含有量は、好ましくは３質量％以上３０質量％以下であり、より好ましくは５質量％以上２５質量％以下であり、好ましくは１０質量％以上２０質量％以下である。白色インクが含窒素溶剤を含むことにより、耐擦性、画質などがより優れる点で好ましい。
【００６４】
エステル類としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、メトキシブチルアセテートなどのグリコールモノアセテート類、エチレングリコールジアセテート、ジエチレングリコールジアセテート、プロピレングリコールジアセテート、ジプロピレングリコールジアセテート、エチレングリコールアセテートプロピオネート、エチレングリコールアセテートブチレート、ジエチレングリコールアセテートブチレート、ジエチレングリコールアセテートプロピオネート、ジエチレングリコールアセテートブチレート、プロピレングリコールアセテートプロピオネート、プロピレングリコールアセテートブチレート、ジプロピレングリコールアセテートブチレート、ジプロピレングリコールアセテートプロピオネートなどのグリコールジエステル類が挙げられる。
【００６５】
グリコールエーテル類としては、アルキレングリコールのモノエーテル又はジエーテルであればよく、アルキルエーテルが好ましい。具体例としては、エチレングリコールモノメチルエーテル、エチレングリコールモノエチルエーテル、エチレングリコールモノイソプロピルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、テトラエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノブチルエーテルなどのアルキレングリコールモノアルキルエーテル類、および、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールジブチルエーテル、ジエチレングリコールメチルエチルエーテル、ジエチレングリコールメチルブチルエーテル、トリエチレングリコールジメチルエーテル、トリエチレングリコールジエチルエーテル、トリエチレングリコールジブチルエーテル、トリエチレングリコールメチルブチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテル、トリプロピレングリコールジメチルエーテルなどのアルキレングリコールジアルキルエーテル類が挙げられる。これらは、インクの記録媒体に対する濡れ性などを制御することができる。
【００６６】
また、上記のアルキレングリコールは、モノエーテルよりもジエーテルの方が、インク中の樹脂を溶解又は膨潤させやすい傾向があり、形成される画像の耐擦性を向上させる点でより好ましい。
【００６７】
環状エステル類としては、β−プロピオラクトン、γ−ブチロラクトン、δ−バレロラクトン、ε−カプロラクトン、β−ブチロラクトン、β−バレロラクトン、γ−バレロラクトン、β−ヘキサノラクトン、γ−ヘキサノラクトン、δ−ヘキサノラクトン、β−ヘプタノラクトン、γ−ヘプタノラクトン、δ−ヘプタノラクトン、ε−ヘプタノラクトン、γ−オクタノラクトン、δ−オクタノラクトン、ε−オクタノラクトン、δ−ノナラクトン、ε−ノナラクトン、ε−デカノラクトンなどの環状エステル類（ラクトン類）、並びに、それらのカルボニル基に隣接するメチレン基の水素が炭素数１〜４のアルキル基によって置換された化合物を挙げることができる。
【００６８】
有機溶剤の含有量は、白色インクの全質量に対して、１質量％以上であることが好ましく、５質量％以上であることがより好ましく、１０質量％以上であることがさらに好ましい。また、有機溶剤の含有量は、白色インクの全質量に対して、４０質量％以下であることが好ましく、３５質量％以下であることがより好ましく、３０質量％以下であることがさらに好ましい。有機溶剤の含有量が上記範囲である場合、白色インクの耐目詰まり性や耐擦性がより優れ、好ましい。
【００６９】
有機溶剤の標準沸点は、１８０℃以上が好ましく、２００℃以上であることがより好ましく、２１０℃以上であることがさらに好ましい。また、有機溶剤の標準沸点は、３００℃以下であることが好ましく、２７０℃以下であることがより好ましく、２５０℃以下であることがさらに好ましい。有機溶剤の標準沸点が前記範囲である場合、白色インクの耐目詰まり性や耐擦性がより優れ、好ましい。
【００７０】
（樹脂）
本実施形態において、白色インクは樹脂を含有することが好ましい。樹脂は、白色インクを固化させ、さらにインク固化物を記録媒体上に強固に定着させる作用を有する。本実施形態において、樹脂は、白色インク中に溶解された状態または白色インク中に分散された状態のいずれの状態であってもよい。溶解状態の樹脂としては、白色インクの顔料を分散させる場合に使用する、上記の樹脂分散剤を用いることができる。また、分散状態の樹脂としては、白色インクの液媒体に難溶あるいは不溶である樹脂を、微粒子状にして分散させて、すなわちエマルジョン状態、あるいはサスペンジョン状態にして、含ませることができる。
【００７１】
本実施形態において用いられる樹脂としては、特に限定されないが、例えば、アクリル樹脂、酢酸ビニル樹脂、塩化ビニル樹脂、ブタジエン樹脂、スチレン樹脂、ポリエステル樹脂、架橋アクリル樹脂、架橋スチレン樹脂、ベンゾグアナミン樹脂、フェノール樹脂、シリコーン樹脂、エポキシ樹脂、ウレタン樹脂、パラフィン樹脂、フッ素樹脂、および水溶性樹脂、並びにこれらの樹脂を構成する単量体を組み合わせた共重合体が挙げられる。共重合体としては、特に限定されないが、例えば、スチレンブタジエン樹脂、スチレンアクリル樹脂が挙げられる。また、樹脂としては、これら樹脂を含むポリマーラテックスを用いることができる。例えば、アクリル樹脂、スチレンアクリル樹脂、スチレン樹脂、架橋アクリル樹脂、架橋スチレン樹脂の微粒子を含むポリマーラテックスが挙げられる。なお、樹脂は、１種単独で用いてもよいし２種以上を併用してもよい。
【００７２】
アクリル樹脂は少なくともアクリル系モノマーを単量体として用いて重合して得た単重合体または共重合体である樹脂である。アクリル系モノマーとしては、（メタ）アクリレート、（メタ）アクリル酸、アクリルアミド、アクリロニトリルなどが挙げられる。アクリル樹脂が共重合体の場合、他のモノマーとしてビニル系モノマーを用いたアクリル−ビニル樹脂などが挙げられ、中でもビニル系モノマーとしてスチレンを用いたスチレンアクリル樹脂などが挙げられる。これらの樹脂の中でも、アクリル樹脂、ウレタン樹脂、ポリエステル樹脂などが入手しやすく、所望の特性を有する樹脂として得やすい点で好ましい。
【００７３】
樹脂の含有量の合計の下限値は、固形分換算で白色インクの全質量に対して、好ましくは５質量％以上であり、より好ましくは６質量％以上である。また、樹脂の含有量の上限は、白色インクの全質量に対して、好ましくは１１質量％以下であり、より好ましくは１０質量％以下である。樹脂の含有量が上記範囲内であることにより、記録時の耐目詰まり性を確保すると共に、白色インクに対して低吸収性または非吸収性の記録媒体上においても、耐擦性に優れた画像を形成することができる。
【００７４】
（界面活性剤）
本実施形態において、白色インクは界面活性剤を含有することが好ましい。界面活性剤としては、特に限定されないが、例えば、アセチレングリコール系界面活性剤、フッ素系界面活性剤およびシリコーン系界面活性剤が挙げられ、これらの少なくとも１種を含有することが好ましく、これらの中でもシリコーン系界面活性剤を含有することがより好ましい。白色インクがシリコーン系界面活性剤を含有することにより、白色インクの動的表面張力を下がることで、耐目詰まり性を向上させることができ、また、吐出安定性を確保することができる。
【００７５】
アセチレングリコール系界面活性剤としては、特に限定されないが、例えば、サーフィノール１０４，１０４Ｅ，１０４Ｈ，１０４Ａ，１０４ＢＣ，１０４ＤＰＭ，１０４ＰＡ，１０４ＰＧ−５０，１０４Ｓ，４２０，４４０，４６５，４８５，ＳＥ，ＳＥ−Ｆ，５０４，６１，ＤＦ３７，ＣＴ１１１，ＣＴ１２１，ＣＴ１３１，ＣＴ１３６，ＴＧ，ＧＡ，ＤＦ１１０Ｄ（以上全て商品名、エアープロダクツジャパン株式会社製）が挙げられる。また、オルフィンＢ，Ｙ，Ｐ，Ａ，ＳＴＧ，ＳＰＣ，Ｅ１００４，Ｅ１０１０，ＰＤ−００１，ＰＤ−００２Ｗ，ＰＤ−００３，ＰＤ−００４，ＥＸＰ．４００１，ＥＸＰ．４０３６，ＥＸＰ．４０５１，ＡＦ−１０３，ＡＦ−１０４，ＡＫ−０２，ＳＫ−１４，ＡＥ−３（以上全て商品名、日信化学工業株式会社製）が挙げられる。また、アセチレノールＥ００，Ｅ００Ｐ，Ｅ４０，Ｅ１００（以上全て商品名、川研ファインケミカル株式会社製）が挙げられる。
【００７６】
シリコーン系界面活性剤としては、特に限定されないが、ポリシロキサン系化合物が好ましく挙げられる。当該ポリシロキサン系化合物としては、特に限定されないが、例えばポリエーテル変性オルガノシロキサンが挙げられる。当該ポリエーテル変性オルガノシロキサンの市販品としては、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上全て商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上全て商品名、信越化学工業株式会社製）が挙げられる。
【００７７】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（以上全て商品名、旭硝子株式会社製）、ＦＣ−１７０Ｃ、ＦＣ−４３０、フロラード−ＦＣ４４３０（以上全て商品名、住友スリーエム株式会社製）、ＦＳＯ、ＦＳＯ−１００、ＦＳＮ、ＦＳＮ−１００、ＦＳ−３００（以上全て商品名、デュポン社製）、ＦＴ−２５０、２５１（以上全て商品名、株式会社ネオス製）が挙げられる。
【００７８】
界面活性剤を含有する場合には、その含有量は、白色インクの全質量に対して０．１質量％以上１．５質量％以下とすることができ、０．５質量％以上１質量％以下であることが好ましい。
【００７９】
（ワックス）
本実施形態において、白色インクはワックスを含有してもよい。ワックスとしては、白色インク中で溶解するもの、又は、エマルションなど微粒子の形態で分散するものが挙げられる。このようなワックスを用いることにより、耐擦性により優れた記録物が得られる傾向にある。特に、記録媒体上の白色インクを含むインク塗膜の表面、すなわち、空気とインク塗膜の界面に偏在することによる耐擦性の向上に寄与する傾向がある。このようなワックスとしては、特に制限されないが、例えば、高級脂肪酸と高級１価アルコールまたは２価アルコールとのエステルワックス、パラフィンワックス、マイクロクリスタリンワックス若しくはオレフィンワックス又はこれらの混合物が挙げられる。
【００８０】
ポリオレフィンワックスとしては、例えば、エチレン、プロピレン、ブチレンなどのオレフィンまたはその誘導体から製造したワックスおよびそのコポリマー、具体的には、ポリエチレン系ワックス、ポリプロピレン系ワックス、ポリブチレン系ワックスなどが挙げられる。ポリオレフィンワックスとしては、市販されているものを利用することができ、具体的には、ノプコートＰＥＭ１７（商品名、サンノプコ株式会社製）、ケミパールＷ４００５（商品名、三井化学株式会社製）、ＡＱＵＡＣＥＲ５１５、ＡＱＵＡＣＥＲ５９３（以上全て商品名、ビックケミー・ジャパン株式会社製）などを用いることができる。
【００８１】
ワックスの含有量は、白色インクの全質量に対して、好ましくは０．１〜５質量％であり、好ましくは０．２〜４質量％であり、好ましくは０．３〜３質量％である。ワックスの含有量が０．１質量％以上であることにより、上記のとおり、耐擦性がより向上する傾向にある。また、ワックスの含有量が５質量％以下であることにより、インクの粘度が低下し吐出安定性に優れ、耐目詰まり性に優れる傾向にある。また、インクの保存安定性も良好である。
【００８２】
（消泡剤）
本実施形態において、白色インクは消泡剤を含有してもよい。消泡剤としては、特に制限されないが、例えば、シリコーン系消泡剤、ポリエーテル系消泡剤、脂肪酸エステル系消泡剤、およびアセチレングリコール系消泡剤が挙げられる。消泡剤の市販品としては、ＢＹＫ−０１１、ＢＹＫ−０１２、ＢＹＫ−０１７、ＢＹＫ−０１８、ＢＹＫ−０１９、ＢＹＫ−０２０、ＢＹＫ−０２１、ＢＹＫ−０２２、ＢＹＫ−０２３、ＢＹＫ−０２４、ＢＹＫ−０２５、ＢＹＫ−０２８、ＢＹＫ−０３８、ＢＹＫ−０４４、ＢＹＫ−０８０Ａ、ＢＹＫ−０９４、ＢＹＫ−１６１０、ＢＹＫ−１６１５、ＢＹＫ−１６５０、ＢＹＫ−１７３０、ＢＹＫ−１７７０（以上全て商品名、ビックケミー・ジャパン株式会社製）が挙げられる。また、サーフィノールＤＦ３７，ＤＦ１１０Ｄ，ＤＦ５８，ＤＦ７５，ＤＦ２２０，ＭＤ−２０、エンバイロジェムＡＤ０１（以上全て商品名、日信化学工業株式会社製）が挙げられる。消泡剤は、１種単独で用いてもよく、２種以上を混合して用いてもよい。
【００８３】
消泡剤の含有量は、白色インクの全質量に対して、好ましくは０．０３質量％以上０．７質量％以下であり、より好ましくは０．０５質量％以上０．５質量％以下であり、さらに好ましくは０．０８質量％以上０．３質量％以下である。
【００８４】
（その他の含有成分）
本実施形態において、白色インクには、その保存安定性およびインクジェットヘッド２の吐出安定性を良好に維持するため、また、目詰まり改善のため、又は白色インクの劣化を防止するため、溶解助剤、粘度調整剤、ｐＨ調整剤、酸化防止剤、防腐剤、防黴剤、腐食防止剤、有機溶剤ではない保湿剤、および分散に影響を与える金属イオンを捕獲するためのキレート化剤などの、種々の添加剤を適宜添加することもできる。
【００８５】
（白色インクの調製方法）
本実施形態において、白色インクは前述した成分を任意の順序で混合し、必要に応じて濾過などをして不純物を除去することにより得られる。各成分の混合方法としては、メカニカルスターラー、マグネチックスターラーなどの撹拌装置を備えた容器に順次材料を添加して撹拌混合する方法が好適に用いられる。濾過方法としては、遠心濾過、フィルター濾過などを必要に応じて行なうことができる。
【００８６】
（白色インクの物性）
本実施形態において、白色インク中の白色色材の平均粒子径は２００ｎｍ以上であることが好ましく、２２０ｎｍ以上であることがより好ましい。この範囲にあることで、白色度が高くなり、白色色材として使用することができる。また、白色インク中の白色色材の平均粒子径は３８０ｎｍ以下であることが好ましく、３５０ｎｍ以下であることがより好ましい。平均粒子径が上記の範囲にあることで、白色インクにおける白色色材の沈降回復性が優れ、インクジェットヘッド２からの吐出安定性が高くなる。
【００８７】
白色色材の平均粒子径は、以下のように測定することができる。白色色材を水中に分散させた分散液を１０００倍に希釈し、例えば、動的光散乱式（ＤＬＳ）粒子径分布測定装置Ｎａｎｏｔｒａｃ Ｗａｖｅ ＩＩ−ＥＸ１５０（商品名、マイクロトラック・ベル社製）を使用することで、体積基準の粒子径分布が得られる。その粒子径分布におけるメジアン径（Ｄ５０）を白色色材の平均粒子径とする。
【００８８】
また、本実施形態において、白色インクはインクジェット記録用としての画像品質と信頼性とのバランスの観点から、２５℃における表面張力が１８ｍＮ／ｍ以上４０ｍＮ／ｍ以下であることが好ましく、２０ｍＮ／ｍ以上３５ｍＮ／ｍ以下であることがより好ましく、２２ｍＮ／ｍ以上３３ｍＮ／ｍ以下であることがさらに好ましい。なお、表面張力は、例えば、自動表面張力計ＣＢＶＰ−Ｚ（商品名、協和界面科学株式会社製）を用いて、ウィルヘルミー（Ｗｉｌｈｅｌｍｙ）法で測定することができる。具体的には、２５℃の環境下で白金プレートをインクで濡らしたときに、白金プレートをインク中に引き込もうとする力を測定することで、表面張力を測定することができる。
【００８９】
また、同様の観点から、本実施形態において、白色インクの２５℃における粘度は、３ｍＰａ・ｓ（秒）以上１０ｍＰａ・ｓ（秒）以下であることが好ましく、３ｍＰａ・ｓ（秒）以上８ｍＰａ・ｓ（秒）以下であることがより好ましい。なお、粘度の測定は、例えば、２５℃環境下で粘弾性試験機ＭＣＲ３００（商品名、アントンパール社製）を使用して、せん断速度２００ｓ-1のときの粘度（ｍＰａ・s）の値を確認することにより測定することができる。
【００９０】
＜クリアインク＞
以下、本実施形態で用いられる水系のクリアインクに含まれる成分および含まれ得る成分について説明する。クリアインクとは、記録媒体に着色するために用いるインクではなく、その他の目的で用いるインクである。その他の目的は、記録物の耐擦性の向上や、記録媒体の光沢度の調整などが挙げられるが、これらに限定されるものではない。そのため、クリアインクは、色材に関すること以外については、水系白色インクと同様の組成を例示することができる。なお、クリアインクは、後述の処理液とは異なり、白色インクおよびクリアインクの成分を凝集させる凝集剤は含まないインクである。
【００９１】
本実施形態で用いる記録媒体は、記録面に凹凸があるものも含まれており、記録面の平滑性が高い記録媒体と比べて耐擦性が劣る傾向がある。この点、クリアインク付着工程を備えることにより、得られる記録物の耐擦性が向上する傾向にある。クリアインクの記録媒体への付着方法としては、白色インクと同様、インクジェット方式を用いてインクジェットヘッド２から吐出する方法が挙げられる。上記の方法は、インクジェット記録装置１を小型にすることができる点で優れている。
【００９２】
（水）
本実施形態において、クリアインクは水を含有する。水は、クリアインクの主となる媒体であり、乾燥によって蒸発飛散する成分である。水は、イオン交換水、限外濾過水、逆浸透水、蒸留水などの純水または超純水のようなイオン性不純物を極力除去したものであることが好ましい。また、紫外線照射または過酸化水素添加などにより滅菌した水を用いると、クリアインクを長期保存する場合にカビやバクテリアの発生を抑制できるので好適である。
【００９３】
水の含有量は、クリアインクの全質量に対して、４０質量％以上であることが好ましく、５０質量％以上であることがより好ましく、６０質量％以上であることがさらに好ましい。水の含有量の上限は、限るものでは無いが例えば９９質量％以下が好ましい。
【００９４】
（色材）
本実施形態において、クリアインクの色材の含有量は、クリアインクの全質量に対して、０．２質量％以下であることが好ましく、０．１質量％以下であることがより好ましく、０．０５質量％以下であることがさらに好ましく、含有量の下限は０質量％であることが特に好ましい。色材の具体例については、上記の水系白色インクで例示した白色色材と同じものを使用できる。
【００９５】
（有機溶剤）
本実施形態において、クリアインクは有機溶剤を含有することが好ましい。クリアインクが有機溶剤を含有することにより、記録の際にインクジェット法によるノズルの耐目詰まり性が良好になる。
【００９６】
クリアインクに用いる有機溶剤としては、水溶性有機溶剤であることが好ましい。水溶性有機溶剤を使用することにより、クリアインクの乾燥性が良好となり、画質と耐擦性に優れた画像を得ることができる。水溶性有機溶剤としては、上記の水系白色インクで例示した有機溶剤と同様のものを使用できる。
【００９７】
有機溶剤の含有量は、クリアインクの全質量に対して、１質量％以上であることが好ましく、５質量％以上であることがより好ましく、１０質量％以上であることがさらに好ましい。また、有機溶剤の含有量は、クリアインクの全質量に対して、４０質量％以下であることが好ましく、３５質量％以下であることがより好ましく、３０質量％以下であることがさらに好ましい。有機溶剤の含有量が上記範囲である場合、クリアインクの耐目詰まり性や耐擦性がより優れ、好ましい。
【００９８】
有機溶剤の標準沸点は、１８０℃以上が好ましく、２００℃以上であることがより好ましく、２１０℃以上であることがさらに好ましい。また、有機溶剤の標準沸点は、３００℃以下であることが好ましく、２７０℃以下であることがより好ましく、２５０℃以下であることがさらに好ましい。有機溶剤の標準沸点が前記範囲である場合、インクの耐目詰まり性や耐擦性がより優れ、好ましい。
【００９９】
（樹脂）
本実施形態において、クリアインクは樹脂を含有することが好ましい。樹脂は、クリアインクを固化させ、さらにインク固化物を記録媒体上に強固に定着させる作用を有する。本実施形態において、樹脂は、クリアインク中に溶解された状態またはクリアインク中に分散された状態のいずれの状態であってもよい。溶解状態の樹脂としては、クリアインクの顔料を分散させる場合に使用する、上記の樹脂分散剤を用いることができる。また、分散状態の樹脂としては、クリアインクの液媒体に難溶あるいは不溶である樹脂を、微粒子状にして分散させて、すなわちエマルジョン状態、あるいはサスペンジョン状態にして、含ませることができる。
【０１００】
本実施形態において用いられる樹脂としては、上記の水系白色インクで例示した樹脂と同様のものを使用できる。樹脂の含有量の合計の下限値は、固形分換算でクリアインクの全質量に対して、好ましくは５質量％以上であり、より好ましくは６質量％以上である。また、樹脂の含有量の上限は、クリアインクの全質量に対して、好ましくは１１質量％以下であり、より好ましくは１０質量％以下である。樹脂の含有量が上記範囲内であることにより、記録時の耐目詰まり性を確保すると共に、クリアインクに対して低吸収性または非吸収性の記録媒体上においても、耐擦性に優れた画像を形成することができる。
【０１０１】
（界面活性剤）
本実施形態において、クリアインクは界面活性剤を含有することが好ましい。界面活性剤としては、特に限定されないが、例えば、アセチレングリコール系界面活性剤、フッ素系界面活性剤およびシリコーン系界面活性剤が挙げられ、これらの少なくとも１種を含有することが好ましく、これらの中でもシリコーン系界面活性剤を含有することがより好ましい。クリアインクがシリコーン系界面活性剤を含有することにより、クリアインクの動的表面張力を下がることで、耐目詰まり性を向上させることができ、また、吐出安定性を確保することができる。
【０１０２】
本実施形態において用いられる界面活性剤としては、上記の水系白色インクで例示した界面活性剤と同様のものを使用できる。界面活性剤を含有する場合には、その含有量は、クリアインクの全質量に対して０．１質量％以上１．５質量％以下とすることができ、０．５質量％以上１質量％以下であることが好ましい。
【０１０３】
（ワックス）
本実施形態において、クリアインクはワックスを含有してもよい。ワックスとしては、クリアインク中で溶解するもの、又は、エマルションなど微粒子の形態で分散するものが挙げられる。このようなワックスを用いることにより、耐擦性により優れた記録物が得られる傾向にある。特に、記録媒体上のクリアインクを含むインク塗膜の表面、すなわち、空気とインク塗膜の界面に偏在することによる耐擦性の向上に寄与する傾向がある。このようなワックスとしては、特に制限されないが、例えば、高級脂肪酸と高級１価アルコールまたは２価アルコールとのエステルワックス、パラフィンワックス、マイクロクリスタリンワックス若しくはオレフィンワックス又はこれらの混合物が挙げられる。
【０１０４】
本実施形態において用いられるワックスとしては、上記の水系白色インクで例示したワックスと同様のものを使用できる。ワックスの含有量は、クリアインクの全質量に対して、好ましくは０．１〜５質量％であり、好ましくは０．２〜４質量％であり、好ましくは０．３〜３質量％である。ワックスの含有量が０．１質量％以上であることにより、上記のとおり、耐擦性がより向上する傾向にある。また、ワックスの含有量が５質量％以下であることにより、クリアインクの粘度が低下し吐出安定性に優れ、耐目詰まり性に優れる傾向にある。また、クリアインクの保存安定性も良好である。
【０１０５】
（消泡剤）
本実施形態において、クリアインクは消泡剤を含有してもよい。消泡剤としては、上記の水系白色インクで例示した消泡剤と同様のものを使用できる。消泡剤の含有量は、クリアインクの全質量に対して、好ましくは０．０３質量％以上０．７質量％以下であり、より好ましくは０．０５質量％以上０．５質量％以下であり、さらに好ましくは０．０８質量％以上０．３質量％以下である。
【０１０６】
（その他の含有成分）
本実施形態において、クリアインクには、その保存安定性およびインクジェットヘッド２の吐出安定性を良好に維持するため、また、目詰まり改善のため、又はクリアインクの劣化を防止するため、溶解助剤、粘度調整剤、ｐＨ調整剤、酸化防止剤、防腐剤、防黴剤、腐食防止剤、有機溶剤ではない保湿剤、および分散に影響を与える金属イオンを捕獲するためのキレート化剤などの、種々の添加剤を適宜添加することもできる。
【０１０７】
（クリアインクの調製方法）
本実施形態において、クリアインクは、上記の水系白色インクと同様の方法で調製することができる。
【０１０８】
（クリアインクの物性）
本実施形態において、クリアインクはインクジェット記録用としての画像品質と信頼性とのバランスの観点から、２５℃における表面張力が１８ｍＮ／ｍ以上４０ｍＮ／ｍ以下であることが好ましく、２０ｍＮ／ｍ以上３５ｍＮ／ｍ以下であることがより好ましく、２２ｍＮ／ｍ以上３３ｍＮ／ｍ以下であることがさらに好ましい。なお、表面張力は、例えば、自動表面張力計ＣＢＶＰ−Ｚ（商品名、協和界面科学株式会社製）を用いて、ウィルヘルミー（Ｗｉｌｈｅｌｍｙ）法で測定することができる。具体的には、２５℃の環境下で白金プレートをインクで濡らしたときに、白金プレートをインク中に引き込もうとする力を測定することで、表面張力を測定することができる。
【０１０９】
また、同様の観点から、本実施形態において、クリアインクの２５℃における粘度は、３ｍＰａ・ｓ（秒）以上１０ｍＰａ・ｓ（秒）以下であることが好ましく、３ｍＰａ・ｓ（秒）以上８ｍＰａ・ｓ（秒）以下であることがより好ましい。なお、粘度の測定は、例えば、２５℃環境下で粘弾性試験機ＭＣＲ３００（商品名、アントンパール社製）を使用して、せん断速度２００ｓ-1のときの粘度（ｍＰａ・s）の値を確認することにより測定することができる。
【０１１０】
＜処理液＞
次に、本実施形態で用いられる処理液について説明する。
【０１１１】
なお、本実施形態において、処理液とは白色インクやクリアインクの成分を凝集させる組成物であり、好ましくは、白色インクやクリアインクの成分を凝集させる凝集剤を含む組成物である。本実施形態において、処理液を必ずしも使用する必要はないが、処理液を使用することで高画質な画像の記録ができる。処理液の記録媒体への付着方法については、特に限定するものはないが、例えば、水系白色インクやクリアインクと同様に、インクジェット方式を用いて記録媒体へ処理液を付着させる方法や、バーコーターなどを用いて、記録媒体へ処理液を塗布する方法が挙げられる。特に、インクジェット法を用いてインクジェットヘッド２から処理液を吐出する方法は、インクジェット記録装置１を小型にすることができる。処理液と反応する白色インクやクリアインクの成分としては、色材や樹脂などが挙げられる。処理液は、上記の色材の含有量が０．２質量％以下であり、好ましくは０．１質量％以下であり、より好ましくは０．０５質量％以下であり、下限は０質量％である。処理液は、白色インクやクリアインクが記録媒体１０へ付着する前または同時に記録媒体１０へ付着させて用いる補助液である。
【０１１２】
処理液は、凝集剤を含むこと以外は、上記の白色インクやクリアインクの色材以外の成分の含有や、それらの含有量、特性などを、上記の白色インクやクリアインクとは独立して調整することができる。本実施形態では、処理液を用いることで高画質な画像の記録ができる。反面、処理液を用いることで、得られる画像の耐擦性や耐目詰まり性が低下する場合がある。
【０１１３】
（凝集剤）
本実施形態で用いられる処理液は、白色インクやクリアインクの成分を凝集させる凝集剤を含有することが好ましい。処理液が凝集剤を含むことにより、後述するインク付着工程において、凝集剤と白色インクやクリアインクに含まれる色材や樹脂等が速やかに反応する。そうすると、白色インクやクリアインク中の色材や樹脂の分散状態が破壊されて凝集し、この凝集物が色材の記録媒体１０への浸透を阻害するため、記録画像の画質の向上の点で優れたものとなると考えられる。
【０１１４】
凝集剤としては、例えば、多価金属塩、カチオン性樹脂、有機酸などが挙げられる。これらの凝集剤は、１種単独で用いてもよく、２種以上併用してもよい。これらの凝集剤の中でも、白色インクやクリアインクに含まれる成分との反応性に優れるという点から、多価金属塩、有機酸、カチオン性樹脂よりなる群から選択される少なくとも１種の凝集剤を用いることが好ましい。
【０１１５】
多価金属塩としては、二価以上の多価金属イオンとこれら多価金属イオンに結合する陰イオンとから構成され、水に可溶な化合物である。多価金属イオンの具体例としては、Ｃａ2+、Ｃｕ2+、Ｎｉ2+、Ｍｇ2+、Ｚｎ2+、Ｂａ2+などの二価金属イオン；Ａｌ3+、Ｆｅ3+、Ｃｒ3+などの三価金属イオンが挙げられる。陰イオンとしては、Ｃｌ-、Ｉ-、Ｂｒ-、ＳＯ42-、ＣｌＯ3-、ＮＯ3-、およびＨＣＯＯ-、ＣＨ3ＣＯＯ-などが挙げられる。これらの多価金属塩の中でも、処理液の安定性や凝集剤としての反応性の観点から、カルシウム塩およびマグネシウム塩が好ましい。
【０１１６】
有機酸としては、例えば、リン酸、ポリアクリル酸、酢酸、グリコール酸、マロン酸、リンゴ酸、マレイン酸、アスコルビン酸、コハク酸、グルタル酸、フマル酸、クエン酸、酒石酸、乳酸、スルホン酸、オルトリン酸、ピロリドンカルボン酸、ピロンカルボン酸、ピロールカルボン酸、フランカルボン酸、ピリジンカルボン酸、クマリン酸、チオフェンカルボン酸、ニコチン酸、若しくはこれらの化合物の誘導体、又はこれらの塩などが好適に挙げられる。有機酸は、１種単独で用いてもよく、２種以上を併用してもよい。有機酸の塩で多価金属塩でもあるものは多価金属塩に含めるものとする。
【０１１７】
カチオン性樹脂としては、例えば、カチオン性のウレタン樹脂、カチオン性のオレフィン樹脂、カチオン性のアミン系樹脂などが挙げられる。カチオン性のアミン系樹脂はアミノ基を有する樹脂であればよく、アリルアミン樹脂、ポリアミン樹脂、４級アンモニウム塩ポリマー、ポリアミド樹脂などが挙げられる。ポリアミン樹脂として樹脂の主骨格中にアミノ基を有するものが挙げられる。アリルアミン樹脂としては樹脂の主骨格中にアリル基に由来する構造を有するものが挙げられる。４級アンモニウム塩ポリマーは構造中に４級アンモニウム塩を有する樹脂が挙げられる。ポリアミド樹脂としては樹脂の主骨格中にアミド基を有し、樹脂の側鎖にアミノ基を有するものが挙げられる。カチオン性樹脂の中でも、カチオン性のアミン系樹脂は反応性が優れるだけでなく、入手しやすいため好ましい。
【０１１８】
処理液における凝集剤の含有量は、処理液の全質量に対し、０．５質量％以上であることが好ましく、１質量％以上であることがより好ましく、３質量％以上であることがさらに好ましい。また、凝集剤の含有量は、処理液の全質量に対し、１５質量％以下であることが好ましく、１０質量％以下であることがより好ましく、５質量％以下であることがさらに好ましい。
【０１１９】
（水）
本実施形態で用いられる処理液は、水を主溶媒とする水系の組成物であることが好ましい。この水は、処理液を記録媒体に付着させた後、乾燥により蒸発飛散する成分である。水としては、イオン交換水、限外濾過水、逆浸透水、蒸留水などの純水又は超純水のようなイオン性不純物を極力除去したものであることが好ましい。また、紫外線照射または過酸化水素添加などにより滅菌した水を用いると、処理液を長期保存する場合にカビやバクテリアの発生を防止できるので好適である。処理液に含まれる水の含有量は、処理液の全質量に対して、例えば、４０質量％以上とすることができ、好ましくは５０質量％以上であり、より好ましくは６０質量％以上であり、さらに好ましくは７０質量％以上である。水の含有量の上限は、限るものでは無いが例えば９９質量％以下が好ましい。
【０１２０】
（有機溶剤）
本実施形態で用いられる処理液は、有機溶剤を含有してもよい。有機溶剤を含有することにより、記録媒体に対する処理液の濡れ性を向上させることができる。有機溶剤としては、上記の白色インクで例示した有機溶剤と同様のものを使用できる。有機溶剤の含有量は、特に限定されるものではないが、処理液の全質量に対して、例えば、１０質量％以上８０質量％以下とすることができ、好ましくは１５質量％以上７０質量％以下である。
【０１２１】
有機溶剤の標準沸点は、上記の白色インクに含有してもよい有機溶剤の標準沸点の好ましい範囲の温度に、白色インクに含有してもよい有機溶剤の標準沸点とは独立して含有することができる。あるいは、有機溶剤の標準沸点は、１８０℃以上であることが好ましく、１９０℃以上であることがより好ましく、２００℃以上であることがさらに好ましい。また、有機溶剤の標準沸点は、３００℃以下であることが好ましく、２７０℃以下であることがより好ましく、２５０℃以下であることがさらに好ましい。
【０１２２】
（界面活性剤）
本実施形態で用いられる処理液には、界面活性剤を添加してもよい。界面活性剤を添加することにより、処理液の表面張力を低下させ、記録媒体１０との濡れ性を向上させることができる。界面活性剤の中でも、例えば、アセチレングリコール系界面活性剤、シリコーン系界面活性剤、フッ素系界面活性剤を好ましく用いることができる。これらの界面活性剤の具体例については、上記の白色インクで例示した界面活性剤と同様のものを使用できる。界面活性剤の含有量は、特に限定されるものではないが、処理液の全質量に対して、０．１質量％以上５質量％以下とすることができる。
【０１２３】
（その他の成分）
本実施形態で用いられる処理液には、必要に応じて、上記のようなｐＨ調整剤、防腐剤・防かび剤、防錆剤、キレート化剤などを添加してもよい。
【０１２４】
（処理液の調製方法）
本実施形態で用いられる処理液は、上記の各成分を適当な方法で分散・混合することよって製造することができる。上記の各成分を十分に攪拌した後、目詰まりの原因となる粗大粒子および異物を除去するためにろ過を行って、目的の処理液を得ることができる。
【０１２５】
（処理液の物性）
本実施形態で用いられる処理液は、インクジェットヘッド２で吐出させる場合には、２５℃における表面張力が１８ｍＮ／ｍ以上４０ｍＮ／ｍ以下であることが好ましく、２０ｍＮ／ｍ以上３５ｍＮ／ｍ以下であることがより好ましく、２２ｍＮ／ｍ以上３３ｍＮ／ｍ以下であることがさらに好ましい。なお、表面張力は、例えば、自動表面張力計ＣＢＶＰ−Ｚ（商品名、協和界面科学株式会社製）を用いて、ウィルヘルミー（Ｗｉｌｈｅｌｍｙ）法で測定することができる。具体的には、２５℃の環境下で白金プレートをインクで濡らしたときに、白金プレートをインク中に引き込もうとする力を測定することで、表面張力を測定することができる。
【０１２６】
また、同様の観点から、本実施形態で用いられる処理液の２５℃における粘度は、３ｍＰａ・ｓ（秒）以上１０ｍＰａ・ｓ（秒）以下であることが好ましく、３ｍＰａ・ｓ（秒）以上８ｍＰａ・ｓ（秒）以下であることがより好ましい。なお、粘度の測定は、例えば、２５℃環境下で粘弾性試験機ＭＣＲ３００（商品名、アントンパール社製）を使用して、せん断速度２００ｓ-1のときの粘度（ｍＰａ・s）の値を確認することにより測定することができる。
【０１２７】
＜記録媒体＞
本実施形態では、インク吸収性、インク低吸収性またはインク非吸収性の記録媒体に対する記録において、耐擦性と画質に優れた画像を得ることができる。特に色材が記録面上に残りやすい、インク非吸収性または低吸収性の記録媒体に対して好適に用いることができ、耐擦性と画質に優れた画像を記録することができる。
【０１２８】
インク吸収性の記録媒体としては、例えば、インク吸収性が高い、綿、絹、ポリエステル、ポリウレタン、ナイロンなどの布地や、普通紙、インクジェット専用紙、中程度の吸収性の上質紙や再生紙などの普通紙、コピー用紙、インク吸収能を有するインク受容層を設けたインクジェット専用紙などが挙げられる。
【０１２９】
インク低吸収性の記録媒体としては、表面にインクを受容するための塗工層が設けられた記録媒体が挙げられ、例えば、基材が紙であるものとしては、アート紙、コート紙、マット紙などの印刷本紙が挙げられ、基材がプラスチックフィルムである場合には、ポリ塩化ビニル、ポリエチレンテレフタレート、ポリカーボネート、ポリスチレン、ポリウレタン、ポリエチレン、ポリプロピレンなどの表面に、親水性ポリマーが塗工されたもの、シリカ、チタンなどの粒子がバインダーとともに塗工されたものが挙げられる。
【０１３０】
インク非吸収性の記録媒体として、例えば、インクジェット記録用に表面処理をしていない、すなわち、インク吸収層を形成していないプラスチックフィルム、紙、布などの基材上にプラスチックがコーティングされているものやプラスチックフィルムが接着されているものなどが挙げられる。ここでいうプラスチックとしては、ポリ塩化ビニル、アクリル、ポリエチレンテレフタレート、ポリカーボネート、ポリスチレン、ポリウレタン、ポリエチレン、ポリプロピレンなどが挙げられる。
【０１３１】
ここで、本明細書において「インク低吸収性または非吸収性の記録媒体」とは、「ブリストー（Ｂｒｉｓｔｏｗ）法において接触開始から３０ｍｓｅｃ1/2までの水吸収量が１２ｍＬ／ｍ2以下である記録媒体」を示す。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。
【０１３２】
（白色記録面）
本実施形態で用いられる記録媒体１０は白色記録面を有することが好ましい。記録媒体１０の白色記録面は、記録を受ける面であって、具体的には、ＣＩＥＬＡＢに準拠した分光光度計、例えば、Ｓｐｅｃｔｒｏｌｉｎｏ（商品名、グレタグマクベス社製）を用いて測定した、記録媒体記録面のＬ*値が７５以上である。白色記録面のＬ*値は、８０以上であることがより好ましく、８５以上であることがより好ましい。このような白色記録面を有する記録媒体１０を使用することで、水系白色インクを付着させた際に、単なる白色画像の形成ではなく、光沢感のある意匠性を付与することができる。
また、本実施形態で用いられる記録媒体１０の白色記録面は、上記の分光光度計で測色した場合に、ａ*、ｂ*が、−４．５≦ａ*≦２、−１０≦ｂ*≦３を満たすことが好ましく、−２≦ａ*≦１．５、−７≦ｂ*≦２．５を満たすことがより好ましい。
【０１３３】
（白色記録面の光沢度）
本実施形態で用いられる記録媒体１０は、ＪＩＳ  Ｚ  ８７４１、ＩＳＯ  ２８１３に規定される光沢度が３０以下であることが好ましく、１０以下であることがより好ましい。ここで、「ＪＩＳ  Ｚ  ８７４１、ＩＳＯ  ２８１３に規定される光沢度」とは、例えば、光沢度計ＧＭ−２６８（商品名、コニカミノルタ株式会社製）を用いて測定した、白色記録面（インク非付着部）の６０°光沢の値が１０より大きく７０以下の場合は、その値を光沢度とする。また、６０°光沢の値が１０以下の場合は、８５°光沢の値を光沢度とする。また、６０°光沢の値が７０より大きい場合は、２０°光沢の値を光沢度とする。
【０１３４】
本実施形態では、白色記録面の光沢度が３０以下であることが好ましく、２０以下であることがより好ましく、１０以下であることがさらに好ましい。白色記録面の光沢度が３０以下の場合、上記の水系白色インク、または水系クリアインクを付着させることで、光沢感を付与することができる。また、白色記録面の光沢度が１０以下の場合、上記の水系クリアインクのみでは、乾燥後の水系クリアインクの付着部の白色記録面に対する光沢度比を２倍以上とすることができず、水系白色インクを用いることで、光沢感を付与することができる。白色記録面の光沢度の下限は、例えば０以上であることが好ましい。
【０１３５】
（白色記録面の中心線平均粗さ）
本実施形態では、記録媒体１０の白色記録面における中心線平均粗さＲａが、２μｍ以上であることが好ましく、５μｍ以上であることがより好ましく、１０μｍ以上であることがさらに好ましい。中心線平均粗さＲａの上限は、限るものでは無いが、例えば、１５０μm以下が好ましく、１００μｍ以下がより好ましく、５０μｍ以下がさらに好ましい。
【０１３６】
ここで、中心線平均粗さＲａは、例えば、レーザー顕微鏡ＶＫ−９７００（商品名、株式会社キーエンス製）を用いて測定することができる。この際、カットオフ値λｃ，λｓはＪＩＳ Ｂ ０６３３／０６５１、ＩＳＯ ４２８８／３２７４に基づいて決定した。具体的には、Ｒａが２以下の場合、λｃは０．８、λｓは２．５を用いた。Ｒａが２より大きく１０以下の場合、λｃは２．５、λｓは８を用いた。Ｒａが１０より大きい場合は、λｃは８、λｓは２５を用いた。
【０１３７】
白色記録面の中心線平均粗さＲａが、２μｍ以上である場合、上記の水系白色インク、または水系クリアインクを付着させることで、光沢感を付与することができる。また、白色記録面の中心線平均粗さＲａが、５μｍ以上である場合、上記の水系クリアインクのみでは、乾燥後の水系クリアインクの付着部の白色記録面に対する光沢度比を２倍以上とすることができず、水系白色インクを用いることで、光沢感を付与することができる。
【０１３８】
本実施形態で用いられる記録媒体１０として、樹脂を主成分とするコート層を記録面とするものが好ましい。上記の樹脂の例としては、例えば、ポリ塩化ビニルやアクリル樹脂、ウレタン樹脂などが挙げられる。記録面の主成分が樹脂であることで、有機溶剤を含んだ水系のインクジェットインクに対する定着性が良好となり、耐擦性が高い、高画質な記録面が得られる。また、インクの吸収性が低下することで、色材が記録面上に残りやすく、光沢感のある記録面が得られる。コート層における樹脂の含有量は、コート層の全体に対して例えば５０質量％以上であり、７０質量％以上であることが好ましく、９０質量％以上であることがより好ましい。
【０１３９】
また、本実施形態で用いられる記録媒体１０として、上記の記録面を有するものである場合、上記の記録面と、支持体などの他の素材からなる部材をさらに有していてもよい。例えば、支持体に上記のコート層を設けたものが挙げられる。支持体として、例えば、繊維を平織、綾織、朱子織などの織り方で織った布帛が挙げられる。繊維としては合成繊維などが挙げられ、合成繊維としては、ポリプロピレン、ポリエステル、アセテート、トリアセテート、ポリアミド、ポリウレタン等が挙げられる。合成繊維からなる布帛を支持体として、支持体の両側にポリ塩化ビニルからなる樹脂層を設けたターポリンもこのような記録媒体の一例として挙げられる。このような布帛を支持体とした記録媒体は、例えば、バナー、のぼり、タペストリーなどの、サイン用途に用いられる。支持体として、他には、紙が挙げられる。このような記録媒体の例として、コート紙、アート紙や壁紙が挙げられる。特に壁紙は、記録面にエンボス加工を施して意匠性を持たせたものが多く存在するため、記録面の中心線平均粗さが比較的大きく、本実施形態に適している。
【０１４０】
また、本実施形態で用いられる記録媒体１０は、記録面に樹脂コート層を持たないものでもよい。そのような記録面の例として、例えば、記録面が不織布からなるもの、が挙げられる。不織布は、繊維を織らずに絡み合わせたシート状のものをいう。繊維を熱、機械的または化学的な作用によって接着または絡み合わせる事で布にしたものである。繊維としては天然繊維、合成繊維などが挙げられる。天然繊維としては、木材パルプ繊維、非木材パルプ繊維などがあげられ、綿、麻、羊毛、絹等も挙げられる。合成繊維としては、ポリプロピレン、ポリエステル、アセテート、トリアセテート、ポリアミド、ポリウレタン等が挙げられる。このような記録面を持つ記録媒体の例としては、例えば、支持体が紙である、壁紙が挙げられる。
【０１４１】
＜インクジェット記録方法＞
インクジェットヘッドはラインヘッド、シリアルヘッドいずれを用いてもよい。本実施形態におけるインクジェット記録方法は、上記のインクジェットヘッド２を備えたインクジェット記録装置１を用いたシリアル式の記録方法であり、インクジェットヘッド２が記録媒体１０の主走査方向に相対的に移動しつつインクを吐出し記録媒体１０へ付着させる主走査と、記録媒体１０の搬送である副走査を、交互に繰り返し行うことで記録を行う（図２参照）。
【０１４２】
シリアル式の記録方法の場合において、記録媒体１０の記録位置に対して、記録に用いる特定のインクのノズル群が対向して通過する主走査の回数を該インクの主走査数という。主走査数はノズル群毎に決められる。例えば、図３の１つのノズル群にインクを充填し、このノズル群を記録に用いる場合に、１回の副走査の距離が該ノズル群の副走査方向の長さの２分の１の距離だった場合、該インクの主走査数は２である。主走査数は１回の副走査の距離を短くすることで多くすることができ、該距離を長くすることで少なくすることができる。主走査数が多い方が、付着させるインクの合計の付着量を多くすることができることや、インクを複数回の主走査で分けて付着させることができる点で好ましい。一方、主走査数が少ない場合、記録速度が速い点で好ましい。なお、主走査数をパス数ともいう。
【０１４３】
本実施形態において、１回の主走査の最大距離は、５０ｃｍ以上であることが好ましい。なお、「１回の主走査の最大距離」とは、１回の主走査において、記録媒体１０の主走査方向の端から端まで仮に記録した場合に、インクジェットヘッド２の一点が記録媒体１０と対向している距離をいう。該距離は好ましくは５０〜５００ｃｍであり、より好ましくは５０〜４００ｃｍであり、さらに好ましくは５５〜３００ｃｍであり、よりさらに好ましくは６０〜２００ｃｍである。また特に好ましくは７０〜１９０ｃｍであり、より特に好ましくは１００〜１８０ｃｍであり、さらに特に好ましくは１３０〜１７０ｃｍである。該距離が５０ｃｍ以上であることにより表示用などに有用な記録物とすることができる。該距離の上限は特に制限されないが、インクジェット記録装置１の構成の観点から５００ｃｍ以下が好ましい。なお、記録を行う際には、記録すべき画像に応じて上記の１回の主走査の最大距離より短い距離である走査が行われてもよい。
【０１４４】
記録媒体１０は、記録媒体１０の主走査の幅が、上記の最大距離範囲であるものを用いることがより好ましい。この場合、１回の主走査の最大距離を上記のものにすることができる点で好ましい。
【０１４５】
本実施形態において、インクジェット記録方法は、上記の主走査によるインク付着工程と上記の主走査後の乾燥工程を有する。場合によっては、インク付着工程と同時、またはインク付着工程より前に処理液付着工程を有してもよい。
【０１４６】
（処理液付着工程）
処理液付着工程は、白色インクやクリアインクと反応する上記の処理液を記録媒体１０へ付着させる工程である。処理液を記録媒体１０へ付着させることにより、得られた印刷画像の画質を向上させることができる。処理液の付着方法は、特に限定されるものではないが、本実施形態においては、インクジェット記録装置１の小型化の観点から、インクジェット法を用いてインクジェットヘッド２から処理液を吐出させることが好ましい。
【０１４７】
本実施形態において、処理液付着工程は、白色インクやクリアインクの付着より前であるか、もしくは同時である。図３に示すノズル群の配列の場合、通常、処理液付着工程は、後述するインク付着工程と同時に行われる。しかし、例えば、処理液は処理液ノズル群の副走査方向における上流側のノズルのみを使用し、白色インクまたはクリアインクはインクノズル群の副走査方向における下流側のノズルのみを使用することで、処理液を白色インクやクリアインクより前に付着させることができる。また、処理液は処理液ノズル群の全ノズルを使用し、白色インクまたはクリアインクはインクノズル群の副走査方向における下流側のノズルのみを使用することで、処理液を白色インクまたはクリアインクより前かつ同時に付着させることも可能である。
【０１４８】
本実施形態において、記録媒体１０の白色インクやクリアインクと処理液とを付着させる記録領域において、インク付着量に対する処理液付着量が５質量％以上５０質量％以下であることが好ましく、９質量％以上４０質量％以下であることがより好ましく、１２質量％以上３５質量％以下であることがさらに好ましい。インク付着量に対する処理液付着量が上記範囲にあることにより、より良好な画質を得ることができ、得られた画像の耐擦性低下を防止することができる。
白色インクやクリアインクと処理液の付着量が増加するほど、乾燥不良により耐擦性が悪化する傾向がある。そのため、白色インクやクリアインクの付着量が最大である領域が、上記のインク付着量に対する処理液付着量であることがより好ましい。
【０１４９】
処理液付着工程の前に図１に示すプレヒーター７により、または処理液付着工程の際に、図１に示すＩＲヒーター３またはプラテンヒーター４により記録媒体１０が加熱されていることが好ましい。加熱された記録媒体１０上に処理液を付着させることにより、記録媒体１０上に吐出された処理液が記録媒体１０上で塗れ広がりやすくなり、処理液を均一塗布することができる。このため、後述のインク付着工程で付着されたインクと処理液が十分に反応し、優れた画質が得られるようになる。また、処理液は記録媒体１０上で均一に塗布されるため、塗布量を減らすことができ、得られた画像の耐擦性低下を防止することができる。
【０１５０】
ここで、処理液を付着させる際の記録媒体１０の表面温度は、後述するインクを付着させる際の記録媒体１０の表面温度の好ましい範囲の温度とは独立して設定することができる。例えば、処理液を付着させる際の記録媒体１０の表面温度は、５０℃以下であることが好ましく、４５℃以下であることがより好ましく、３８℃以下であることがさらに好ましい。また、処理液を付着させる際の記録媒体１０の表面温度の下限値は、２５℃以上であることが好ましく、２８℃以上であることがより好ましい。処理液を付着させる際の記録媒体１０の表面温度が前記範囲にある場合には、処理液を記録媒体１０に均一に塗布することができ、耐擦性や画質を向上させることができる。また、インクジェットヘッド２への熱による影響を抑えることができる。
【０１５１】
（インク付着工程）
インク付着工程は、上記の白色インクをインクジェットヘッド２から吐出して記録媒体１０に付着させる工程であり、この工程により、記録媒体１０の表面に画像が形成される。
【０１５２】
記録媒体１０への単位面積当たりの白色インクの付着量は、好ましくは８ｍｇ／ｉｎｃｈ2以上であり、より好ましくは１２ｍｇ／ｉｎｃｈ2以上であり、さらに好ましくは１４ｍｇ／ｉｎｃｈ2以上である。記録媒体の単位面積当たりの白色インクの付着量の上限は、特に限定されないが、例えば、４０ｍｇ／ｉｎｃｈ2以下が好ましく、３０ｍｇ／ｉｎｃｈ2以下がより好ましく、２８ｍｇ／ｉｎｃｈ2以下がさらに好ましく、より好ましくは２４ｍｇ／ｉｎｃｈ2以下であり、特に好ましくは２０ｍｇ／ｉｎｃｈ2以下である。付着量が上記範囲内にある場合、光沢感があり、かつ耐擦性に優れた記録物が得られる傾向がある。
【０１５３】
本実施形態において、インク付着工程は、記録媒体１０にさらにクリアインクを付着させる工程を含んでもよい。クリアインクのインク付着工程は、白色インクの付着より後であるか、もしくは白色インクの付着と同時であることが好ましい。図３に示すノズル群の配列の場合、通常、クリアインクのインク付着工程は、白色インクのインク付着工程と同時に行われる。しかし、例えば、白色インクはインクノズル群の副走査方向における上流側のノズルのみを使用し、クリアインクはインクノズル群の副走査方向における下流側のノズルのみを使用することで、クリアインクを白色インクより後に付着させることができる。また、白色インクはインクノズル群の全ノズルを使用し、クリアインクはインクノズル群の副走査方向における下流側のノズルのみを使用することで、クリアインクを白色インクより後かつ同時に付着させることも可能である。白色インクに加えてクリアインクも付着させることで、耐擦性に優れた記録物を得ることができる。
【０１５４】
上記の白色インクおよびクリアインクを付着させる場合、記録媒体１０への単位面積当たりの白色インクの付着量は、好ましくは８ｍｇ／ｉｎｃｈ2以上であり、より好ましくは１２ｍｇ／ｉｎｃｈ2以上であり、さらに好ましくは１４ｍｇ／ｉｎｃｈ2以上である。記録媒体１０の単位面積当たりの白色インクの付着量の上限は、特に限定されないが、例えば、４０ｍｇ／ｉｎｃｈ2以下が好ましく、３０ｍｇ／ｉｎｃｈ2以下がより好ましく、２８ｍｇ／ｉｎｃｈ2以下がさらに好ましく、より好ましくは２４ｍｇ／ｉｎｃｈ2以下であり、特に好ましくは２０ｍｇ／ｉｎｃｈ2以下である。また、記録媒体１０へ重ねて付着させる、単位面積当たりの白色インクとクリアインクの付着量の合計の下限は、特に限定されないが、好ましくは８ｍｇ／ｉｎｃｈ2以上であり、より好ましくは１２ｍｇ／ｉｎｃｈ2以上であり、さらに好ましくは１４ｍｇ／ｉｎｃｈ2以上である。記録媒体１０へ重ねて付着させる、単位面積当たりの白色インクとクリアインクの付着量の合計の上限は、特に限定されないが、例えば、４０ｍｇ／ｉｎｃｈ2以下が好ましく、３０ｍｇ／ｉｎｃｈ2以下がより好ましく、２８ｍｇ／ｉｎｃｈ2以下がさらに好ましく、より好ましくは２４ｍｇ／ｉｎｃｈ2以下であり、特に好ましくは２０ｍｇ／ｉｎｃｈ2以下である。付着量が上記範囲内にある場合、光沢感があり、かつ耐擦性に優れた記録物が得られる傾向がある。
【０１５５】
また、白色インクおよびクリアインクを付着させる場合の、記録媒体１０への単位面積当たりのクリアインクの付着量は、好ましくは０．５ｍｇ／ｉｎｃｈ2以上であり、より好ましくは１ｍｇ／ｉｎｃｈ2以上であり、さらに好ましくは５ｍｇ／ｉｎｃｈ2以上である。記録媒体１０の単位面積当たりのクリアインクの付着量の上限は、特に限定されないが、例えば、２０ｍｇ／ｉｎｃｈ2以下が好ましく、１５ｍｇ／ｉｎｃｈ2以下がより好ましく、１２ｍｇ／ｉｎｃｈ2以下がさらに好ましい。
【０１５６】
インク付着工程は、インク付着工程の前またはインク付着工程と同時に、ＩＲヒーター３やプラテンヒーター４により記録媒体１０を加熱する加熱工程（以下、「一次加熱工程」ともいう）を備えるものであってもよく、一次加熱工程により加熱された記録媒体１０へ行うことが好ましい。一次加熱工程により、記録媒体１０上でインクを迅速に乾燥させることができ、ブリードが抑制され、画質に優れた画像を形成することができる。
【０１５７】
一次加熱工程による記録媒体１０にインクが付着する時の記録媒体１０の表面温度の上限は５０℃以下であることが好ましく、４５℃以下であることがより好ましく、４０℃以下であることがさらに好ましい。インクが付着する時の記録媒体の表面温度が前記範囲にあることにより、インクジェットヘッド２への熱による影響を抑制し、インクジェットヘッド２やノズルの目詰まりを防止することができる。また、インクジェット記録の際の記録媒体１０の表面温度の下限は、常温より高い温度であることが好ましく、２８℃以上であることが好ましく、３０℃以上であることがより好ましく、３２℃以上であることがさらに好ましい。インクが付着する時の記録媒体の表面温度が上記の範囲であることにより、記録媒体１０上のインクを迅速に乾燥させて早期に固定することができ、ブリードが抑制され、画質に優れた画像を形成することができる。
【０１５８】
インク付着工程における１回の主走査の最大時間は、好ましくは０．８秒以上であることが好ましく、０．８秒以上５秒以下であることがより好ましく、１．０秒以上４秒以下であることがさらに好ましく、１．２秒以上２．５秒以下であることが特に好ましく、１．５秒以上２．０秒以下であることがさらに特に好ましい。１回の主走査の最大時間が上記範囲内であることにより、記録媒体１０の幅が上記の範囲である記録媒体１０へ記録するために適したものとなる。
【０１５９】
なお、「１回の主走査の最大時間」とは、１回の主走査において、記録媒体１０の主走査方向の端から端まで仮に記録した場合に、インクジェットヘッド２の一点が記録媒体１０と対向している時間をいう。なお、記録を行う際には、記録すべき画像に応じて上記の１回の主走査の最大時間より短い時間の主走査が行われてもよい。また、インク付着工程における平均走査速度は、６０〜１００ｃｍ／秒であることが好ましい。
【０１６０】
インク付着工程は、記録媒体１０の記録可能な領域の一部の領域へ白色インクを付着させ、記録媒体１０の記録面に白色インクの付着部と非付着部とが存在する記録物としてもよい。一方、記録媒体１０の記録面の全体へ白色インクを付着させてもよい。前者の場合、記録媒体１０の非付着部と付着部とにおいて光沢感が違う意匠性を有する記録物とすることができ、好ましい。後者の場合も、記録媒体１０の記録面の光沢感とは異なる光沢感を有する記録物とすることができ、好ましい。
【０１６１】
（乾燥工程）
本実施形態に係るインクジェット記録方法は、上記インク付着工程の後に、付着したインクを乾燥する工程を備える。乾燥は、常温で行ってもよいし、インクが付着した記録媒体１０を加熱して行ってもよい。加熱は、以下、「二次加熱工程」ともいい、例えば、図１に示す加熱ヒーター５によりインクが付着した記録媒体１０を加熱する乾燥工程としてもよい。
加熱する手段としては、例えば、ＩＲヒーターのような記録媒体１０に熱を発する放射線を放射する放射式、記録媒体１０に接触する部材から熱を記録媒体１０へ伝導する伝送式、記録媒体１０に温風を送る送風式などにより行うことができる。これにより、記録媒体１０上のインクに含まれる樹脂などが溶融してインク膜が形成され、記録媒体１０上においてインク膜が強固に定着して造膜性に優れたものとなり、耐擦性に優れた高画質な画像を短時間で得ることができ、好ましい。
【０１６２】
乾燥による記録媒体１０の表面温度の上限は１２０℃以下であることが好ましく、１１０℃以下であることがより好ましく、１００℃以下であることがより好ましい。また、記録媒体１０の表面温度の下限は６０℃以上であることが好ましく、７０℃以上であることがより好ましく、８０℃以上であることがより好ましい。温度が前記範囲にあることにより、耐目詰まり性を確保すると共に、耐擦性に優れた高画質な画像を短時間で得ることができる。
【０１６３】
なお、乾燥工程の後に、図１に示す冷却ファン６により、記録媒体１０上のインクを冷却する工程を有していてもよい。
【０１６４】
（その他の工程）
本実施形態に係る記録方法は、インクを吐出して記録するための圧力発生手段以外の手段により、つまり、インクジェットヘッド２が備える記録のためにインクを吐出するための機構ではない他の機構により、インクや処理液を排出させるクリーニング工程を備えていてもよい。
【０１６５】
インクジェットヘッド２が備える記録のためにインクを吐出するための機構としては、圧力室（図示せず）に備えられてインクに圧力を付与するピエゾ素子やヒーター素子が挙げられる。このクリーニング工程は、インクジェットヘッド２に外部から圧力を付与してノズルから、インクや処理液を排出させる工程としてもよい。この工程を備えることで、インクジェットヘッド２の内壁に樹脂が溶着する懸念がある場合にも、これを抑制し、吐出安定性を一層優れたものとすることができる。
【０１６６】
なお、上記のクリーニング工程における他の機構としては、負圧の付与や、インクジェットヘッド２の上流から正圧を付与する機構が挙げられる。これらは、インクジェットヘッド２自身の機能によるインク排出、つまりフラッシングではない。つまり、記録に際して、インクジェットヘッド２からインクを吐出させる機能を用いての排出ではない。
【０１６７】
以下、本発明の実施形態を実施例および比較例によってさらに具体的に説明する。
【０１６８】
＜白色顔料分散液の調製＞
白色色材として、白色顔料である酸化チタンを使用した。酸化チタン（商品名：ＣＲ―５８、石原産業株式会社製）２５ｇ、表中には記載していない分散剤（商品名：ディスパロンＡＱ―３８０、楠本化成株式会社製）８．５ｇ、水６６．５ｇを混合し、直径０．３ｍｍのジルコニアビーズを充填率：６０体積％、８ｍ／ｓにて５分間分散し、固形分濃度が２５質量％である酸化チタン分散液を得た。
【０１６９】
この酸化チタン分散液を１０００倍に希釈し、動的光散乱式（ＤＬＳ）粒子径分布測定装置Ｎａｎｏｔｒａｃ Ｗａｖｅ ＩＩ−ＥＸ１５０（商品名、マイクロトラック・ベル社製）を使用することで、体積基準の粒子径分布が得られた。その粒子径分布におけるメジアン径（Ｄ５０）は２８０ｎｍだった。
【０１７０】
＜処理液およびインクの調製＞
表１、表２に記載の配合割合になるように各成分を混合攪拌し、孔径５μｍのメンブレンフィルターで濾過して処理液ＡおよびインクＡ〜Ｅを得た。表１、表２中の数値は全て質量％を示し、水はインクの全質量が１００質量％となるように添加した。また、表２に記載の白色色材および樹脂については、固形分換算した値を示す。
【０１７１】
【表１】
2020044802.tif 000003
【０１７２】
【表２】
2020044802.tif 000004
【０１７３】
表１および表２において記載した物質の詳細は、以下の通りである。
・凝集剤：酢酸カルシウム一水和物（多価金属塩、富士フィルム和光純薬株式会社製）
・消泡剤：サーフィノールＤＦ１１０Ｄ（商品名、アセチレンジオール系界面活性剤、日信化学工業株式会社製）
・界面活性剤：ＢＹＫ３４８（商品名、シリコーン系界面活性剤、ビックケミー・ジャパン株式会社製）
・白色色材：酸化チタン（商品名：ＣＲ―５８、白色顔料、石原産業株式会社製）
・樹脂：ジョンクリル６２Ｊ（商品名、スチレンアクリル樹脂、ＢＡＳＦジャパン株式会社製）
・ワックス：ＡＱＵＡＣＥＲ５３９（商品名、水系用変性パラフィンワックスエマルション、ビックケミー・ジャパン株式会社製）
【０１７４】
＜記録媒体＞
記録媒体は、下記のＭ１からＭ５の５種を用意した。
・Ｍ１：ＰＲＳＯ４００Ｆ（商品名、塩化ビニル樹脂壁紙、リンテックサインシステム株式会社製）
・Ｍ２：Ｈ７８０６−０４０１（商品名、アクリル樹脂クロス、ハイテックス社製）
・Ｍ３：３６８６  Ｔｒｉｓｏｌｖ  Ｐｒｉｍｅ  Ａｒｔ  Ｐａｐｅｒ（商品名、コート紙、シール社製）
・Ｍ４：ＤＶ６６２（商品名、非塩化ビニル樹脂壁紙、ネーシェン社製）
・Ｍ５：Ｏｒａｊｅｔ ３１６９Ｇ（商品名、塩化ビニル系フィルム、オラフォル社製）
【０１７５】
【表３】
2020044802.tif 000005
【０１７６】
表３において記載した記録媒体の物性の測定方法は、以下の通りである。
（Ｌ*値）
記録媒体の白色記録面（インク非付着部）に対して、分光光度計Ｓｐｅｃｔｒｏｌｉｎｏ（商品名、グレタグマクベス社製）を用いて測定した。位置を変えて３回測定を行い、その平均値を記録面のＬ*値とした。
【０１７７】
（光沢度）
記録媒体の白色記録面（インク非付着部）に対して、光沢度計ＧＭ−２６８（商品名、コニカミノルタ株式会社製）を用いて測定した。位置を変えて３回測定を行い、その平均値を記録面の光沢度とした。６０°光沢の値が１０より大きく７０以下の場合は、その値を光沢度とした。また、６０°光沢の値が１０以下の場合は、８５°光沢の値を光沢度とした。６０°光沢の値が７０より大きい場合は、２０°光沢の値を光沢度とした。
【０１７８】
（中心線平均粗さＲａ）
記録媒体の白色記録面（インク非付着部）に対して、レーザー顕微鏡ＶＫ−９７００（商品名、株式会社キーエンス製）を用いて測定した。測定範囲は１．４ｍｍ×１．４ｍｍとし、位置を変えて３回測定を行い、その平均値を記録面のＲａとした。この際、カットオフ値λｃ，λｓは次の通り設定した。Ｒａが２以下の場合、λｃは０．８、λｓは２．５を用いた。Ｒａが２より大きく１０以下の場合、λｃは２．５、λｓは８を用いた。Ｒａが１０より大きい場合は、λｃは８、λｓは２５を用いた。
【０１７９】
＜記録方法＞
表１および表２に記載のインクと処理液とを用いて、表中に記載の記録媒体に対して所定の領域内にインクと処理液とを吐出してベタパターンを記録した。インクジェット記録装置として、インクジェットプリンターＳＣ−Ｓ８０６５０（商品名、セイコーエプソン株式会社製）に二次加熱用のヒーターを取り付けた改造機を用意した。図３のインクノズル群１５ａに白色インク（インクＡ、またはインクＣ〜Ｅのいずれか）、インクノズル群１５ｂにクリアインク（インクＢ）、処理液ノズル群１６に処理液を充填した。
各例では、表４に記載の条件で記録した。インクの記録解像度を１４４０×１４４０ｄｐｉ、インクのドット重量を２０ｎｇ／ｄｏｔとした。処理液の付着量は、インクの付着量に対する質量％で表示しており、付着量が表中の値になるようにドットのドット密度を調整した。実施例１１に関しては、インクＡ（白色インク）のインク付着量が１５ｍｇ／ｉｎｃｈ2で、インクＢ（クリアインク）のインク付着量が１０ｍｇ／ｉｎｃｈ2となるように調整した。
インクの付着は、主走査回数８回で行った。ただし、実施例１１に関しては次の通り記録した。インクＡはインクノズル群１５ａのうち上流半分のノズルのみを使用し、インクＢはインクノズル群１５ｂのうち下流半分のノズルのみを使用し、各々主走査回数８回で記録した。また、実施例１４、実施例１５に関しては次の通り記録した。処理液Ａは処理液ノズル群１６のうち上流１／３のノズルのみを使用し、インクＡはインクノズル群１５ａのうち下流２／３のノズルのみを使用し、処理液Ａを主走査回数４回、インクＡを主走査回数８回で記録した。
各ノズル群は、半ピッチずれた２つのノズル列から構成され、各ノズル列のノズル密度は３６０ｎｐｉ（ｎｏｚｚｌｅ／ｉｎｃｈ）である。したがって、２つのノズル列を含む各ノズル群のノズル密度は７２０ｎｐｉである。記録媒体の表面温度は、記録媒体に熱電対を設置し、一次加熱温度が３５℃となるように調整した。また、二次加熱温度は９０℃とした。
【０１８０】
【表４】
2020044802.tif 000006
【０１８１】
＜評価方法＞
（光沢感（目視））
上記のインクジェットプリンターにインクと処理液を充填してベタパターンを印刷し、印刷物を目視観察した。
【０１８２】
評価基準は以下の通りである。評価Ｃ以上を問題がないと判断した。
Ａ：非印刷部と比べて顕著に光沢感がある。
Ｂ：非印刷部と比べて光沢感がある。
Ｃ：非印刷部と比べて角度によっては光沢感がある。
Ｄ：非印刷部と同程度の光沢感である。
Ｅ：非印刷部よりもマット感がある。
【０１８３】
（光沢度）
上記のインクジェットプリンターにインクと処理液を充填してベタパターンを印字し、その記録面（インクの付着部）に対して、光沢度計ＧＭ−２６８（商品名、コニカミノルタ株式会社製）を用いて測定した。位置を変えて３回測定を行い、その平均値を記録面の光沢度とした。６０°光沢の値が１０より大きく７０以下の場合は、その値を光沢度とした。また、６０°光沢の値が１０以下の場合は、８５°光沢の値を光沢度とした。６０°光沢の値が７０より大きい場合は、２０°光沢の値を光沢度とした。
【０１８４】
（耐擦性）
上記のインクジェットプリンターにインクと処理液を充填してベタパターンを印字した。ベタパターン印字部を３０×１５０ｍｍの矩形に切断し、平織布を使用して学振式耐擦試験機（荷重５００ｇ）で３０回擦った際のインクの剥がれ度合を目視評価した。
【０１８５】
評価基準は以下の通りである。
Ａ：剥がれなし。
Ｂ：評価面積に対し１割以内の剥がれあり。
Ｃ：評価面積に対し１割以内５割未満の剥がれあり。
Ｄ：評価面積に対し５割以上の剥がれあり。
【０１８６】
＜評価結果＞
評価試験の結果を、表４に示す。いずれの実施例においても、水系白色インクの付着部の白色記録面に対する光沢度比が２倍以上となり、光沢感のある記録物が得られた。これに対し、比較例では何れも、水系白色インクの付着部の白色記録面に対する光沢度比が２倍未満であり、光沢感のある記録物が得られなかった。以下、詳細を記す。
【０１８７】
白色記録面の光沢度が１０以下である記録媒体（Ｍ１、Ｍ２）に対して白色インクを付着させた、実施例１〜実施例７では、何れも光沢感のある記録物が得られた。白色インクの付着量を増加させることで、光沢度が上昇する傾向があったが、一方で、付着量の増加で乾燥性が悪化し、耐擦性が低下する傾向があった。また、比較例１、比較例２のように、白色インクの付着量が少ない場合、光沢感のある記録物は得られなかった。また、参考例１〜参考例４のように、白色インクの代わりにクリアインクのみを付着させた場合、これらの記録媒体では、光沢感のある記録物は得られなかった。
【０１８８】
白色記録面の光沢度が１０より大きく３０以下である記録媒体（Ｍ３、Ｍ４）に対して白色インクを付着させた、実施例８〜実施例１０でも、同様に光沢感のある記録物が得られた。白色インクの付着量を増加させることで、光沢度が上昇する傾向があったが、一方で、付着量の増加で乾燥性が悪化し、耐擦性が低下する傾向があった。また、比較例３のように、白色インクの付着量が少ない場合、光沢感のある記録物は得られなかった。また、参考例５、参考例６のように、白色インクの代わりにクリアインクのみを付着させた場合、これらの記録媒体では、白色インクと同様、光沢感のある記録物が得られた。また、参考例７のように、これらの記録媒体では、白色インクの付着部の白色記録面に対する光沢度比が２倍未満の場合でも、光沢感のある記録物が得られた。
【０１８９】
白色インクに重ねてクリアインクを付着させた、実施例１１では、インクの合計付着量が同じである白色インクのみを付着させた、実施例４と比べて、光沢感はやや劣るものの、耐擦性に優れた記録物が得られた。
【０１９０】
白色色材としての白色顔料の含有量を少なくした白色インクを用いた実施例１２では、実施例１と比較して光沢度が低下した。また、比較例４のように、白色顔料の含有量が５質量％よりも少ない場合、光沢感のある記録物は得られなかった。
【０１９１】
樹脂の含有量を多くした白色インクを用いた実施例１３では、耐擦性に優れた記録物が得られた。
【０１９２】
白色インクに加えて処理液を付着させた、実施例１４、実施例１５では、記録物の光沢度がやや低下し、耐擦性がやや悪化する傾向があった。ただし、処理液を使用することで、ブリードを抑制することが可能であるため、意匠性の高い精細な画像を得ることが可能である。また、白色インクの付着量を多くすることで、光沢感のある記録物が得られ、クリアインクと併用することで耐擦性に優れた記録物を得ることが可能である。
【０１９３】
白色記録面の光沢度が高い記録媒体（Ｍ５）に対して白色インクやクリアインクを付着させた、比較例５、比較例６では、インクの付着部の光沢度は、白色記録面の光沢度よりも低下し、光沢感のある記録物が得られなかった。
【０１９４】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【０１９５】
以下に、実施形態から導き出される内容を記載する。
【０１９６】
本願のインクジェット記録方法は、Ｌ*値が７５以上で、光沢度が３０以下の白色記録面を有する記録媒体に、インクジェット法により、白色色材を含む水系白色インクを付着させるインク付着工程と、水系白色インクを付着させた記録媒体を乾燥させる乾燥工程と、を備え、乾燥後の水系白色インクの付着部の白色記録面に対する光沢度比を２倍以上とすることを特徴とする。
【０１９７】
本願の方法によれば、光沢度が３０以下の白色記録面を有する記録媒体を用いることで、水系白色インクの付着により光沢感のある記録面を得ることができる。特に、酸化チタンを白色色材に用いた水系白色インクでは、酸化チタンの屈折率が高いため、入射光に対して反射する光量が多くなり、光沢度が３０以下の、低光沢な白色記録面に対して面質が変化し、光沢感のある記録物を得ることができる。また、乾燥工程を備えることで、壁紙、コート紙などの低吸収性や非吸収性記録媒体に対してもブリードがなく良好な画像を得ることができる。乾燥後の水系白色インクの付着部の光沢度を白色記録面すなわち非付着部に対して２倍以上とすることで、光沢感のある記録物が得られる。
【０１９８】
上記のインクジェット記録方法において、インク付着工程における記録媒体の単位面積あたりの水系白色インクの付着量が、８ｍｇ／ｉｎｃｈ2以上であることが好ましい。
【０１９９】
この方法によれば、水系白色インクの付着量を８ｍｇ／ｉｎｃｈ2以上とすることで、より光沢感のある記録物が得られる。
【０２００】
上記のインクジェット記録方法において、水系白色インクにおける白色色材の含有量は、５質量％以上、１４質量％以下であることが好ましい。
【０２０１】
この方法によれば、水系白色インクにおける白色色材の含有量を５質量％以上とすることで、より光沢感のある記録物が得られる。また、１４質量％以下とすることで、インクジェット法における水系白色インクの吐出安定性をより確保できる。
【０２０２】
上記のインクジェット記録方法において、白色色材の平均粒子径は、２００ｎｍ以上、３８０ｎｍ以下であることが好ましい。
【０２０３】
この方法によれば、水系白色インクに含まれる白色色材の平均粒子径を２００ｎｍ以上とすることで、より光沢感のある記録物が得られる。また、白色色材の平均粒子径を３８０ｎｍ以下とすることで、インクジェット法における水系白色インクの吐出安定性や沈降回復性をより確保できる。
【０２０４】
上記のインクジェット記録方法において、水系白色インクは、樹脂を含み、水系白色インクにおける樹脂の含有量は、５質量％以上、１１質量％以下であることが好ましい。
【０２０５】
この方法によれば、樹脂の含有量を５質量％以上とすることで、より耐擦性に優れた記録物を得ることができる。また、樹脂の含有量を１１質量％以下とすることで、インクジェット法における水系白色インクの吐出安定性をより確保できる。
【０２０６】
上記のインクジェット記録方法において、記録媒体の白色記録面の光沢度は、１０以下であることが好ましい。
【０２０７】
この方法によれば、光沢度が１０以下の白色記録面を用いることで、水系白色インクの付着によって、より光沢感のある記録面を得ることができる。
【０２０８】
上記のインクジェット記録方法において、記録媒体の白色記録面における中心線平均粗さＲａは、２μｍ以上であることが好ましい。
【０２０９】
この方法によれば、中心線平均粗さＲａが２μｍ以上の白色記録面を有する記録媒体を用いることで、水系白色インクの付着によってより光沢感のある記録面を得ることができる。
【０２１０】
上記のインクジェット記録方法において、記録媒体が、低吸収性記録媒体または非吸収性記録媒体であることが好ましい。
【０２１１】
この方法によれば、低吸収性または非吸収性記録媒体を用いることで、色材を効果的に記録面表面に残留させることができ、より光沢感のある記録面を得ることができる。
【０２１２】
上記のインクジェット記録方法において、インク付着工程は、記録媒体に、さらに水系クリアインクを付着させる工程を含むことが好ましい。
【０２１３】
この方法によれば、さらに水系クリアインクを記録媒体に付着させることで、より耐擦性に優れた記録物を得ることができる。
【０２１４】
上記のインクジェット記録方法において、インク付着時の記録媒体の表面温度が２８℃以上５０℃以下であることが好ましい。
【０２１５】
この方法によれば、記録媒体の表面温度を２８℃以上とすることでブリードのない良好な画像が得られる。また、５０℃以下にすることでインクジェット法におけるノズルの耐目詰まり性をより確保できる。
【０２１６】
上記のインクジェット記録方法において、乾燥工程は、６０℃以上、１２０℃以下の記録媒体の表面温度で、記録媒体を乾燥させることが好ましい。
【０２１７】
この方法によれば、６０℃以上で記録媒体を乾燥させることで、低吸収性または非吸収性記録媒体でもより良好な耐擦性が得られる。また、１２０℃以下で記録媒体を乾燥させることで、記録媒体の熱による変形などの不具合をより防ぐことができる。
【０２１８】
本願のインクジェット記録装置は、上記に記載のいずれかのインクジェット記録方法で記録を行うことを特徴とする。
本願のインクジェット記録装置によれば、白色記録面に凹凸がある記録媒体に対して、水系白色インクを付着させることにより、光沢感のある記録物を作成することができる。
【符号の説明】
【０２１９】
１…インクジェット記録装置、２…インクジェットヘッド、２ａ…ノズル面、３…ＩＲヒーター、４…プラテンヒーター、５…加熱ヒーター、６…冷却ファン、７…プレヒーター、８…通気ファン、９…キャリッジ、１０…記録媒体、１１…プラテン、１２…カートリッジ、１３…キャリッジ移動機構、１４…搬送手段としてのモーター、１５ａ，１５ｂ，１５ｃ，１５ｄ…インクノズル群、１６…処理液ノズル群、ＣＯＮＴ…制御部。
【図１】
2020044802.tif 000007
【図２】
2020044802.tif 000008
【図３】
2020044802.tif 000009